(57)【要約】      （修正有）【課題】普通紙における画像濃度及び保存安定性に優れるインクジェットインクを提供する。【解決手段】水、水溶性有機溶媒、顔料及び共重合体を含み、共重合体は、（１）アルコール残基が１の位置に２つのホスホン酸またはその塩を有するエチルアルコールで表される（メタ）アクリレート構成単位と、（２）グリセリンモノ（メタ）アクリレートと（３）（メタ）アクリルのオレイル、ステアリル、またはベンジルアルコールエステルで表される構成単位とからなる３元共重合体であるインクジェットインク。【選択図】なし【特許請求の範囲】
【請求項１】
水、水溶性有機溶媒、顔料及び共重合体を含み、
前記共重合体は、一般式
【化１】
2015120833.tif 000029
（式中、Ｒ１は、水素原子又はメチル基であり、Ｍ１＋、Ｍ２＋、Ｍ３＋及びＭ４＋は、それぞれ独立に、アルカリ金属イオン、有機アンモニウムイオン又はプロトンである。）
で表される構成単位と、一般式
【化２】
2015120833.tif 000030
（式中、Ｒ２は、水素原子又はメチル基である。）
で表される構成単位と、一般式
【化３】
2015120833.tif 000031
（式中、Ｒ３は、水素原子又はメチル基であり、Ｒ４は、オレイル基、ステアリル基又はベンジル基である。）
で表される構成単位を有することを特徴とするインクジェットインク。
【請求項２】
前記共重合体は、前記一般式（１）で表される構成単位の含有量が１０質量％以上６０質量％以下であることを特徴とする請求項１に記載のインクジェットインク。
【請求項３】
水、水溶性有機溶媒、顔料及び共重合体を含み、
前記共重合体は、一般式
【化４】
2015120833.tif 000032
（式中、Ｒ１は、水素原子又はメチル基である。）
で表される化合物と、一般式
【化５】
2015120833.tif 000033
（式中、Ｒ２は、水素原子又はメチル基である。）
で表される化合物と、一般式
【化６】
2015120833.tif 000034
（式中、Ｒ３は、水素原子又はメチル基であり、Ｒ４は、オレイル基、ステアリル基又はベンジル基である。）
で表される化合物を含むモノマーを共重合することにより合成されていることを特徴とするインクジェットインク。
【請求項４】
前記共重合体は、重量平均分子量が４０００以上５００００以下であることを特徴とする請求項１乃至３のいずれか一項に記載のインクジェットインク。
【請求項５】
前記Ｒ１は、メチル基であることを特徴とする請求項１乃至４のいずれか一項に記載のインクジェットインク。
【請求項６】
前記Ｒ２は、メチル基であることを特徴とする請求項１乃至５のいずれか一項に記載のインクジェットインク。
【請求項７】
前記Ｒ３は、水素原子であることを特徴とする請求項１乃至６のいずれか一項に記載のインクジェットインク。
【請求項８】
前記アルカリ金属イオンは、カリウムイオンであることを特徴とする請求項１乃至７のいずれか一項に記載のインクジェットインク。
【請求項９】
請求項１乃至８のいずれか一項に記載のインクジェットインクを製造する方法であって、
前記顔料が水中に分散している顔料分散体を調製する工程を有し、
前記顔料分散体は、前記共重合体を含むことを特徴とするインクジェットインクの製造方法。
【請求項１０】
請求項１乃至８のいずれか一項に記載のインクジェットインクが収容されていることを特徴とするインクカートリッジ。
【請求項１１】
請求項１乃至８のいずれか一項に記載のインクジェットインクを吐出させる吐出手段を有することを特徴とするインクジェット記録装置。
【請求項１２】
請求項１乃至８のいずれか一項に記載のインクジェットインクにより画像が記録されていることを特徴とする記録物。
【発明の詳細な説明】
【技術分野】
【０００１】
本発明は、インクジェットインク、インクジェットインクの製造方法、インクカートリッジ、インクジェット記録装置及び記録物に関する。
【背景技術】
【０００２】
インクジェット記録方式は、プロセスが簡単であり、フルカラー化が容易であることから、普及してきている。インクジェット記録方式は、熱により発生する泡、ピエゾ、静電等を利用して発生させた圧力で少量のインクを吐出させ、紙等の記録媒体に付着させることにより、画像を形成する方式であり、パーソナル及び産業用のプリンターや印刷まで用途が拡大してきている。
【０００３】
インクジェット記録方式では、着色剤として水溶性染料が用いられている水系染料インクが主に用いられているが、水系染料インクは、一般に、耐候性及び耐水性が劣る。このため、水溶性染料の代わりに、水不溶性の顔料が用いられている水性顔料インクの研究が進められている。
【０００４】
しかしながら、水性顔料インクは、保存安定性が劣るという問題があった。
【０００５】
また、ＯＡ用プリンターの高画質化技術の向上に伴って、水性顔料インクにおいて、普通紙における画像濃度が要求されている。
【０００６】
しかしながら、水性顔料インクは、普通紙中へ浸透することにより、画像濃度が低下するという問題があった。
【０００７】
特許文献１には、ａ）液体ビヒクルと、ｂ）少なくとも１つの顔料と、ｃ）少なくとも１つのポリマーとを含むインクジェットインク組成物が開示されている。このとき、ポリマーが１，２，３−ベンゼントリカルボン酸のカルシウム指数値以上のカルシウム指数値を有する少なくとも１つの官能基を含む。
【発明の概要】
【発明が解決しようとする課題】
【０００８】
しかしながら、普通紙における画像濃度及び保存安定性に優れるインクジェットインクが望まれている。
【０００９】
本発明の一態様は、上記従来技術が有する問題に鑑み、普通紙における画像濃度及び保存安定性に優れるインクジェットインクを提供することを目的とする。
【課題を解決するための手段】
【００１０】
本発明の一態様は、インクジェットインクにおいて、水、水溶性有機溶媒、顔料及び共重合体を含み、前記共重合体は、一般式
【００１１】
【化１】
2015120833.tif 000002
（式中、Ｒ１は、水素原子又はメチル基であり、Ｍ１＋、Ｍ２＋、Ｍ３＋及びＭ４＋は、それぞれ独立に、アルカリ金属イオン、有機アンモニウムイオン又はプロトンである。）
で表される構成単位と、一般式
【００１２】
【化２】
2015120833.tif 000003
（式中、Ｒ２は、水素原子又はメチル基である。）
で表される構成単位と、一般式
【００１３】
【化３】
2015120833.tif 000004
（式中、Ｒ３は、水素原子又はメチル基であり、Ｒ４は、オレイル基、ステアリル基又はベンジル基である。）
で表される構成単位を有する。
【００１４】
本発明の一態様は、インクジェットインクにおいて、水、水溶性有機溶媒、顔料及び共重合体を含み、前記共重合体は、一般式
【００１５】
【化４】
2015120833.tif 000005
（式中、Ｒ１は、水素原子又はメチル基である。）
で表される化合物と、一般式
【００１６】
【化５】
2015120833.tif 000006
（式中、Ｒ２は、水素原子又はメチル基である。）
で表される化合物と、一般式
【００１７】
【化６】
2015120833.tif 000007
（式中、Ｒ３は、水素原子又はメチル基であり、Ｒ４は、オレイル基、ステアリル基又はベンジル基である。）
で表される化合物を含むモノマーを共重合することにより合成されている。
【発明の効果】
【００１８】
本発明の一態様によれば、普通紙における画像濃度及び保存安定性に優れるインクジェットインクを提供することができる。
【図面の簡単な説明】
【００１９】
【図１】インクジェット記録装置の一例を示す斜視図である。
【図２】図１のインクジェット記録装置を示す概略図である。
【図３】図１のインクジェットヘッドを示す概略拡大図である。
【図４】図１のインクカートリッジを示す概略図である。
【発明を実施するための形態】
【００２０】
次に、本発明を実施するための形態を図面と共に説明する。
【００２１】
インクジェットインクは、水、水溶性有機溶媒、顔料及び共重合体を含む。このとき、共重合体は、一般式（１）で表される構成単位と、一般式（２）で表される構成単位と、一般式（３）で表される構成単位を有する。
【００２２】
一般式（１）のＭ１＋、Ｍ２＋、Ｍ３＋及びＭ４＋おけるアルカリ金属イオンとしては、特に限定されないが、リチウムイオン、ナトリウムイオン、カリウムイオン等が挙げられる。中でも、普通紙における画像濃度及びインクジェットインクの保存安定性の面から、カリウムイオンが好ましい。
【００２３】
一般式（１）のＭ１＋、Ｍ２＋、Ｍ３＋及びＭ４＋おける有機アンモニウムイオンを脱プロトン化した有機アミンとしては、特に限定されないが、モノメチルアミン、ジメチルアミン、トリメチルアミン、モノエチルアミン、ジエチルアミン、トリエチルアミン等のアルキルアミン；エタノールアミン、ジエタノールアミン、トリエタノールアミン、メチルエタノールアミン、メチルジエタノールアミン、ジメチルエタノールアミン、モノプロパノールアミン、ジプロパノールアミン、トリプロパノールアミン、イソプロパノールアミン、トリスヒドロキシメチルアミノメタン、２−アミノ−２−エチル−１，３−プロパンジオール等のアルコールアミン；コリン、モルホリン、Ｎ−メチルモノホルリン、Ｎ−メチル−２−ピロリドン、２−ピロリドン等の環状アミン等が挙げられる。
【００２４】
Ｍ１＋、Ｍ２＋、Ｍ３＋及びＭ４＋のうち、２個以上がアルカリ金属イオン又は有機アミンイオンであることが好ましく、全てがアルカリ金属イオン又は有機アミンイオンであることがさらに好ましい。
【００２５】
共重合体中の一般式（１）で表される構成単位の含有量は、通常、５〜８０質量％であり、１０〜６０質量％であることが好ましく、２０〜４０質量％であることがさらに好ましい。共重合体中の一般式（１）で表される構成単位の含有量が１０質量％以上であることにより、普通紙における画像濃度を向上させることができる。一方、共重合体中の一般式（１）で表される構成単位の含有量が６０質量％以下であることにより、インクジェットインクの保存安定性を向上させることができる。
【００２６】
共重合体中の一般式（１）で表される構成単位の含有量は、共重合体の酸価を測定することにより、求めることができる。
【００２７】
まず、共重合体を所定量の水に溶解させた後、中和試薬としての０．１Ｎ水酸化カリウムメタノール溶液を滴下し、指示薬の変色時の滴定量から酸価を計算する。指示薬としては、チモールフタレイン溶液を用いる。
【００２８】
共重合体の質量をＡ［ｇ］、０．１Ｎ水酸化カリウムメタノール溶液の滴定量をＢ［ｍＬ］、０．１Ｎ水酸化カリウムメタノール溶液のファクターをｆとすると、式
Ｂ×５．６１１×ｆ／Ａ
から、酸価を計算することができる。
【００２９】
次に、一般式（３）で表されるモノマーの酸価をＣ、共重合体の酸価をＤとすると、共重合体中の一般式（１）で表される構成単位の含有量［質量％］は、式
Ｘ＝Ｄ／Ｃ×１００
から、求めることができる。
【００３０】
共重合体中の一般式（２）で表される構成単位の含有量は、通常、５〜９０質量％であり、１０〜８０質量％であることが好ましい。共重合体中の一般式（２）で表される構成単位の含有量が５質量％以上であることにより、インクジェットインクの保存安定性を向上させることができる。一方、共重合体中の一般式（２）で表される構成単位の含有量が９０質量％以下であることにより、普通紙における画像濃度を向上させることができる。
【００３１】
共重合体中の一般式（３）で表される構成単位の含有量は、通常、５〜９０質量％であり、１０〜８０質量％であることが好ましい。共重合体中の一般式（３）で表される構成単位の含有量が５質量％以上であることにより、普通紙における画像濃度を向上させることができる。一方、共重合体中の一般式（３）で表される構成単位の含有量が９０質量％以下であることにより、インクジェットインクの保存安定性を向上させることができる。
【００３２】
なお、共重合体は、顔料分散剤、結着樹脂、粘度調整剤等として、用いることができる。中でも、普通紙における画像濃度及びインクジェットインクの保存安定性の面から、共重合体は、顔料分散剤として、用いることが好ましい。
【００３３】
共重合体は、一般式（４）で表される化合物と、一般式（５）で表される化合物と、一般式（６）で表される化合物を含むモノマーを共重合した後、必要に応じて、アルカリ金属塩基及び／又は有機アミン塩基で中和することにより合成することができる。
【００３４】
一般式（４）で表される化合物としては、１−メタクリロイルオキシエタン−１，１−ジホスホン酸、１−アクリロイルオキシエタン−１，１−ジホスホン酸が挙げられる。中でも、普通紙における画像濃度の面から、１−メタクリロイルオキシエタン−１，１−ジホスホン酸が好ましい。
【００３５】
一般式（４）で表される化合物の合成方法としては、特に限定されないが、特開昭５８−２２２０９５号公報に記載されている合成方法等が挙げられる。
【００３６】
一般式（５）で表される化合物としては、アクリル酸２，３−ジヒドロキシプロピル、メタクリル酸２，３−ジヒドロキシプロピルが挙げられる。中でも、保存安定性の面から、メタクリル酸２，３−ジヒドロキシプロピルが好ましい。
【００３７】
一般式（６）で表される化合物としては、アクリル酸オレイル、メタクリル酸オレイル、アクリル酸ステアリル、メタクリル酸ステアリル、アクリル酸ベンジル、メタクリル酸ベンジルが挙げられる。中でも、普通紙における画像濃度の面から、アクリル酸オレイル、アクリル酸ステアリル、アクリル酸ベンジルが好ましい。
【００３８】
モノマーは、一般式（４）〜（６）で表される化合物以外のモノマーをさらに含んでもよい。
【００３９】
一般式（４）〜（６）で表される化合物以外のモノマーとしては、疎水性モノマー及び親水性モノマーを用いることができる。
【００４０】
疎水性モノマーとしては、特に限定されないが、スチレン、α−メチルスチレン、４−ｔ−ブチルスチレン、４−クロロメチルスチレン等の芳香族環を有する不飽和エチレンモノマー；（メタ）アクリル酸メチル、（メタ）アクリル酸エチル、（メタ）アクリル酸ｎ−ブチル、マレイン酸ジメチル、イタコン酸ジメチル、フマル酸ジメチル、（メタ）アクリル酸ラウリル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸ノナデシル、（メタ）アクリル酸エイコシル、（メタ）アクリル酸ヘンイコシル、（メタ）アクリル酸ドコシル等の（メタ）アクリル酸アルキル；１−ヘプテン、３，３−ジメチル−１−ペンテン、４，４−ジメチル−１−ペンテン、３−メチル−１−ヘキセン、４−メチル−１−ヘキセン、５−メチル−１−ヘキセン、１−オクテン、３，３−ジメチル−１−ヘキセン、３，４−ジメチル−１−ヘキセン、４，４−ジメチル−１−ヘキセン、１−ノネン、３，５，５−トリメチル−１−ヘキセン、１−デセン、１−ウンデセン、１−ドデセン、１−トリデセン、１−テトラデセン、１−ペンタデセン、１−ヘキサデセン、１−ヘプタデセン、１−オクタデセン、１−ノナデセン、１−エイコセン、１−ドコセ等のアルキル基を有する不飽和エチレンモノマー等が挙げられ、二種以上を併用してもよい。
【００４１】
親水性モノマーとしては、特に限定されないが、（メタ）アクリル酸又はその塩、マレイン酸又はその塩、マレイン酸モノメチル、イタコン酸、イタコン酸モノメチル、フマル酸、４−スチレンスルホン酸、２−アクリルアミド−２−メチルプロパンスルホン酸等のアニオン性不飽和エチレンモノマー；（メタ）アクリル酸２−ヒドロキシエチル、ジエチレングリコールモノ（メタ）アクリレート、トリエチレングリコールモノ（メタ）アクリレート、テトラエチレングリコールモノ（メタ）アクリレート、ポリエチレングリコールモノ（メタ）アクリレート、（メタ）アクリルアミド、Ｎ−メチロール（メタ）アクリルアミド、Ｎ−ビニルホルムアミド、Ｎ−ビニルアセトアミド、Ｎ−ビニルピロリドン、アクリルアミド、Ｎ，Ｎ−ジメチルアクリルアミド、Ｎ−ｔ−ブチルアクリルアミド、Ｎ−オクチルアクリルアミド、Ｎ−ｔ−オクチルアクリルアミド等の非イオン性不飽和エチレンモノマー等が挙げられ、二種以上を併用してもよい。
【００４２】
共重合体を顔料分散剤として用いる場合、モノマーは、疎水性モノマーをさらに含むことが好ましい。
【００４３】
モノマーを共重合する方法としては、重合操作及び分子量の調整が容易であることから、ラジカル重合開始剤を用いて、モノマーを共重合する方法が好ましく、有機溶媒中でモノマーを共重合する溶液重合法がさらに好ましい。
【００４４】
有機溶媒としては、特に限定されないが、メタノール、エタノール、アセトン、メチルエチルケトン、メチルイソブチルケトン等のケトン系溶媒；酢酸エチル、酢酸ブチル等の酢酸エステル系溶媒；ベンゼン、トルエン、キシレン等の芳香族炭化水素系溶媒；イソプロパノール、エタノール等のアルコール系溶媒；シクロヘキサン、テトラヒドロフラン、ジメチルホルムアミド、ジメチルスルホキシド、ヘキサメチルホスホアミド等が挙げられる。中でも、ケトン系溶媒、酢酸エステル系溶媒、アルコール系溶媒が好ましい。
【００４５】
ラジカル重合開始剤としては、特に限定されないが、パーオキシケタール、ハイドロパーオキサイド、ジアルキルパーオキサイド、ジアシルパーオキサイド、パーオキシジカーボネート、パーオキシエステル、シアノ系のアゾビスイソブチロニトリル、アゾビス（２−メチルブチロニトリル）、アゾビス（２，２'−イソバレロニトリル）、非シアノ系のジメチル−２，２'−アゾビスイソブチレート等が挙げられる。中でも、分子量の制御が容易であり、分解温度が低いことから、有機過酸化物、アゾ系化合物が好ましく、アゾ系化合物がさらに好ましい。
【００４６】
モノマーの総質量に対する重合開始剤の質量の比は、通常、０．０１〜０．１である。
【００４７】
共重合体の分子量を調整するために、連鎖移動剤を添加してもよい。
【００４８】
連鎖移動剤としては、特に限定されないが、メルカプト酢酸、メルカプトプロピオン酸、２−プロパンチオール、２−メルカプトエタノール、チオフェノール、ドデシルメルカプタン、１−ドデカンチオール、チオグリセロール等が挙げられる。
【００４９】
重合温度は、通常、５０〜１５０℃であり、６０〜１００℃であることが好ましい。
【００５０】
重合時間は、通常、３〜４８時間である。
【００５１】
なお、インクジェットインクの製造工程において、顔料と混合した状態で、共重合体を中和してもよい。
【００５２】
共重合体の重量平均分子量は、通常、２０００〜７００００であり、３０００〜６００００であることが好ましく、４０００〜５００００であることがさらに好ましい。共重合体の重量平均分子量が４０００以上であると、画像濃度をさらに向上させることができ、５００００以下であると、インクジェットインクの保存安定性をさらに向上させることができる。
【００５３】
なお、共重合体の重量平均分子量は、ゲル浸透クロマトグラフィー（ＧＰＣ）を用いて、測定することができる。
【００５４】
共重合体の重量平均分子量は、重合温度、重合開始剤の添加量及び共重合時のモノマー濃度により、制御することができる。具体的には、高温で短時間モノマーを共重合すると、低分子量の共重合体が得られ、低温で長時間モノマーを共重合すると、高分子量の共重合体が得られる。また、ラジカル重合開始剤の添加量が多いと、低分子量の共重合体が得られ、ラジカル重合開始剤の添加量が少ないと、高分子量のポリマーが得られる。さらに、共重合時のモノマー濃度が高いと、低分子量の共重合体が得られ、共重合時のモノマー濃度が低いと、高分子量の共重合体が得られる。
【００５５】
一般式（１）で表される構成単位は、ホスホン酸基が隣接している四塩基酸の構造を有しており、共重合体は、分子内にジホスホン酸基を多数有している。その結果、一般式（１）で表される構成単位は、一塩基酸の構造を有する構成単位に比べて、共重合体に多数の親水性基を付与することができ、良好な親水性を示す。また、一般式（１）で表される構成単位は、カルシウムイオンと反応しやすいホスホン酸基が隣接している四塩基酸の構造を有するため、カルシウムイオンをキレートする効果を有し、カルシウムイオンと接触した場合に、疎水化することができる。
【００５６】
一般式（２）で表される構成単位は、共重合体に親水性をもたらす。また、一般式（２）で表される構成単位は、共重合体内でのホスホン酸基の会合を抑制することができ、インクジェットインクの保存安定性を向上させることができると推定される。
【００５７】
一般式（２）、（３）で表される構成単位は、共重合体の顔料に対する吸着性を向上させることができ、その結果、共重合体を、顔料分散剤として用いることができる。
【００５８】
したがって、共重合体を含むインクジェットインクを用いて、カルシウムイオンの含有量が少ない普通紙に画像を記録しても、普通紙からインクジェットインクへ溶出するカルシウムイオンにより、共重合体が疎水化し、顔料を巻き込んで凝集するため、普通紙の表面に顔料が留まり、画像濃度を向上させることができる。
【００５９】
インクジェットインク中の共重合体の含有量は、通常、０．０５〜１０質量％であり、０．５〜５質量％であることが好ましく、１〜３質量％であることがさらに好ましい。インクジェットインク中の共重合体の含有量が０．０５質量％以上であることにより、普通紙における画像濃度及びインクジェットインクの保存安定性を向上させることができ、１０質量％以下であることにより、インクジェットインクの吐出安定性を向上させることができる。
【００６０】
共重合体を顔料分散剤として用いる場合、顔料に対する共重合体の質量比は、通常、０．０１〜１であり、０．０５〜０．８であることが好ましく、０．１〜０．５であることがさらに好ましい。これにより、普通紙における画像濃度及びインクジェットインクの保存安定性を向上させることができる。
【００６１】
水としては、イオン交換水、限外濾過水、逆浸透水、蒸留水等の純水又は超純水を用いることができる。
【００６２】
顔料としては、特に限定されないが、ブラック用或いはカラー用の無機顔料、有機顔料等が挙げられ、二種以上を併用してもよい。
【００６３】
無機顔料としては、酸化チタン、酸化鉄、炭酸カルシウム、硫酸バリウム、水酸化アルミニウム、バリウムイエロー、カドミウムレッド、クロムイエロー、カーボンブラック等が挙げられる。
【００６４】
カーボンブラックの製造方法としては、特に限定されないが、コンタクト法、ファーネス法、サーマル法等が挙げられる。
【００６５】
有機顔料としては、アゾ顔料、アゾメチン顔料、多環式顔料、染料キレート、ニトロ顔料、ニトロソ顔料、アニリンブラック等が挙げられる。中でも、アゾ顔料、多環式顔料が好ましい。
【００６６】
アゾ顔料としては、アゾレーキ、不溶性アゾ顔料、縮合アゾ顔料、キレートアゾ顔料等が挙げられる。
【００６７】
多環式顔料としては、フタロシアニン顔料、ペリレン顔料、ペリノン顔料、アントラキノン顔料、キナクリドン顔料、ジオキサジン顔料、インジゴ顔料、チオインジゴ顔料、イソインドリノン顔料、キノフラロン顔料、ローダミンＢレーキ顔料等が挙げられる。
【００６８】
染料キレートとしては、塩基性染料型キレート、酸性染料型キレート等が挙げられる。
【００６９】
ブラック用の顔料としては、ファーネスブラック、ランプブラック、アセチレンブラック、チャンネルブラック等のカーボンブラック（Ｃ．Ｉ．ピグメントブラック７）、銅、鉄（Ｃ．Ｉ．ピグメントブラック１１）、酸化チタン等の無機顔料、アニリンブラック（Ｃ．Ｉ．ピグメントブラック１）等の有機顔料等が挙げられる。
【００７０】
カーボンブラックの平均一次粒径は、通常、１５〜４０ｎｍである。
【００７１】
カーボンブラックのＢＥＴ比表面積は、通常、５０〜３００ｍ２／ｇである。
【００７２】
カーボンブラックのＤＢＰ吸油量は、通常、４０〜１５０ｍＬ／１００ｇである。
【００７３】
カーボンブラックの揮発分は、通常、０．５〜１０％である。
【００７４】
カーボンブラックのｐＨは、通常、２〜９である。
【００７５】
カーボンブラックの市販品としては、Ｎｏ．２３００、Ｎｏ．９００、ＭＣＦ−８８、Ｎｏ．３３、Ｎｏ．４０、Ｎｏ．４５、Ｎｏ．５２、ＭＡ７、ＭＡ８、ＭＡ１００、Ｎｏ．２２００Ｂ（以上、三菱化学社製）、Ｒａｖｅｎ７００、５７５０、５２５０、５０００、３５００、１２５５（以上、コロンビア社製）、Ｒｅｇａｌ４００Ｒ、３３０Ｒ、６６０Ｒ、Ｍｏｇｕｌ  Ｌ、Ｍｏｎａｒｃｈ７００、８００、８８０、９００、１０００、１１００、１３００、Ｍｏｎａｒｃｈ１４００（以上、キャボット社製）、カラーブラックＦＷ１、ＦＷ２、ＦＷ２Ｖ、ＦＷ１８、ＦＷ２００、Ｓ１５０、Ｓ１６０、Ｓ１７０、プリンテックス３５、Ｕ、Ｖ、１４０Ｕ、１４０Ｖ、スペシャルブラック６、５、４Ａ、４（以上、デグサ社製）等が挙げられる。
【００７６】
イエロー用の顔料としては、Ｃ．Ｉ．ピグメントイエロー１、Ｃ．Ｉ．ピグメントイエロー２、Ｃ．Ｉ．ピグメントイエロー３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１６、Ｃ．Ｉ．ピグメントイエロー１７、Ｃ．Ｉ．ピグメントイエロー７３、Ｃ．Ｉ．ピグメントイエロー７４、Ｃ．Ｉ．ピグメントイエロー７５、Ｃ．Ｉ．ピグメントイエロー８３、Ｃ．Ｉ．ピグメントイエロー９３、Ｃ．Ｉ．ピグメントイエロー９５、Ｃ．Ｉ．ピグメントイエロー９７、Ｃ．Ｉ．ピグメントイエロー９８、Ｃ．Ｉ．ピグメントイエロー１１４、Ｃ．Ｉ．ピグメントイエロー１２０、Ｃ．Ｉ．ピグメントイエロー１２８、Ｃ．Ｉ．ピグメントイエロー１２９、Ｃ．Ｉ．ピグメントイエロー１３８、Ｃ．Ｉ．ピグメントイエロー１５０、Ｃ．Ｉ．ピグメントイエロー１５１、Ｃ．Ｉ．ピグメントイエロー１５４、Ｃ．Ｉ．ピグメントイエロー１５５、Ｃ．Ｉ．ピグメントイエロー１７４、Ｃ．Ｉ．ピグメントイエロー１８０等が挙げられる。
【００７７】
マゼンタ用の顔料としては、Ｃ．Ｉ．ピグメントレッド５、Ｃ．Ｉ．ピグメントレッド７、Ｃ．Ｉ．ピグメントレッド１２、Ｃ．Ｉ．ピグメントレッド４８（Ｃａ）、Ｃ．Ｉ．ピグメントレッド４８（Ｍｎ）、Ｃ．Ｉ．ピグメントレッド５７（Ｃａ）、Ｃ．Ｉ．ピグメントレッド５７：１、Ｃ．Ｉ．ピグメントレッド１１２、Ｃ．Ｉ．ピグメントレッド１２２、Ｃ．Ｉ．ピグメントレッド１２３、Ｃ．Ｉ．ピグメントレッド１４６、Ｃ．Ｉ．ピグメントレッド１６８、Ｃ．Ｉ．ピグメントレッド１７６、Ｃ．Ｉ．ピグメントレッド１８４、Ｃ．Ｉ．ピグメントレッド１８５、Ｃ．Ｉ．ピグメントレッド２０２、ピグメントバイオレット１９等が挙げられる。
【００７８】
シアン用の顔料としては、Ｃ．Ｉ．ピグメントブルー１、Ｃ．Ｉ．ピグメントブルー２、Ｃ．Ｉ．ピグメントブルー３、Ｃ．Ｉ．ピグメントブルー１５、Ｃ．Ｉ．ピグメントブルー１５：３、Ｃ．Ｉ．ピグメントブルー１５：４、Ｃ．Ｉ．ピグメントブルー１５：３４、Ｃ．Ｉ．ピグメントブルー１６、Ｃ．Ｉ．ピグメントブルー２２、Ｃ．Ｉ．ピグメントブルー６０、Ｃ．Ｉ．ピグメントブルー６３、Ｃ．Ｉ．ピグメントブルー６６；Ｃ．Ｉ．バットブルー４、Ｃ．Ｉ．バットブルー６０等が挙げられる。
【００７９】
なお、イエロー用の顔料としてＣ．Ｉ．ピグメントイエロー７４、マゼンタ用の顔料として、Ｃ．Ｉ．ピグメントレッド１２２、Ｃ．Ｉ．ピグメントバイオレッド１９、シアン用の顔料として、Ｃ．Ｉ．ピグメントブルー１５：３を用いると、色調、耐光性が優れ、バランスのよいインクジェットインクが得られる。
【００８０】
顔料の体積中位径（Ｄ５０）は、通常、１５０ｎｍ以下であり、１００ｎｍ以下であることが好ましい。これにより、インクジェットインクの吐出安定性を向上させることができる。
【００８１】
なお、顔料の体積中位径（Ｄ５０）は、２３℃、５５％ＲＨの環境において、マイクロトラックＵＰＡ（日機装社製）を用いて、動的光散乱法により測定することができる。
【００８２】
インクジェットインク中の顔料の含有量は、通常、０．１〜２０質量％であり、１〜２０質量％であることが好ましい。
【００８３】
インクジェットインクを製造する際に、分散機を用いて、水、顔料及び顔料分散剤を含む組成物を分散させて、顔料分散体を調製することが好ましい。
【００８４】
顔料分散体を調製する際に、フィルター、遠心分離装置等を用いて、粗大粒子をろ過し、脱気することが好ましい。
【００８５】
顔料分散体中の顔料の含有量は、通常、０．１〜５０質量％であり、０．１〜３０質量％であることが好ましい。
【００８６】
顔料分散剤としては、アニオン性界面活性剤、カチオン性界面活性剤、両性界面活性剤、ノニオン性界面活性剤等の界面活性剤等が挙げられ、二種以上を併用してもよい。中でも、普通紙における画像濃度及びインクジェットインクの保存安定性の面から、前述の共重合体が好ましい。
【００８７】
アニオン性界面活性剤としては、アルキルスルホカルボン酸塩、α−オレフィンスルホン酸塩、ポリオキシエチレンアルキルエーテル酢酸塩、Ｎ−アシルアミノ酸及びその塩、Ｎ−アシルメチルタウリン塩、ポリオキシアルキルエーテル硫酸塩、ポリオキシエチレンアルキルエーテルリン酸塩、ロジン酸石鹸、ヒマシ油硫酸エステル塩、ラウリルアルコール硫酸エステル塩、アルキルフェノール型リン酸エステル、ナフタレンスルホン酸ホルマリン縮合物塩、アルキル型リン酸エステル、アルキルアリルスルホン塩酸、ジエチルスルホコハク酸塩、ジエチルヘキシルスルホコハク酸塩、ジオクチルスルホコハク酸塩等が挙げられる。
【００８８】
カチオン性界面活性剤としては、２−ビニルピリジン誘導体、ポリ（４−ビニルピリジン誘導体）等が挙げられる。
【００８９】
両性界面活性剤としては、ラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、イミダゾリン誘導体等が挙げられる。
【００９０】
ノニオン性界面活性剤としては、ポリオキシエチレンノニルフェニルエーテル、ポリオキシエチレンオクチルフェニルエーテル、ポリオキシエチレンドデシルフェニルエーテル、ポリオキシエチレンラウリルエーテル、ポリオキシエチレンオレイルエーテル、ポリオキシエチレンアルキルエーテル、ポリオキシアリルキルアルキルエーテル等のエーテル系界面活性剤；ポリオキシエチレンオレイン酸、ポリオキシエチレンオレイン酸エステル、ポリオキシエチレンジステアリン酸エステル、ソルビタンラウレート、ソルビタンモノステアレート、ソルビタンモノオレエート、ソルビタンセスキオレート、ポリオキシエチレンモノオレエート、ポリオキシエチレンステアレート等のエステル系界面活性剤；２，４，７，９−テトラメチル−５−デシン−４，７−ジオール、３，６−ジメチル−４−オクチン−３，６−ジオール、３，５−ジメチル−１−ヘキシン−３−オール等のアセチレングリコール系界面活性剤等が挙げられる。
【００９１】
中でも、ナフタレンスルホン酸ホルマリン縮合物ナトリウム塩が好ましい。
【００９２】
ナフタレンスルホン酸ホルマリン縮合物ナトリウム塩中のナフタレンスルホン酸の２〜４量体の含有量は、通常、２０〜８０質量％である。ナフタレンスルホン酸ホルマリン縮合物ナトリウム塩中のナフタレンスルホン酸の２〜４量体の含有量が２０質量％以上であることにより、インクジェットインクの保存安定性を向上させることができる。一方、ナフタレンスルホン酸ホルマリン縮合物ナトリウム塩中のナフタレンスルホン酸の２〜４量体の含有量が８０質量％以下であることにより、インクジェットインクの吐出安定性を向上させることができる。
【００９３】
水溶性有機溶媒は、インクジェットインクの乾燥を抑制する湿潤剤としての効果及び／又は浸透剤としての効果を有する。
【００９４】
水溶性有機溶媒としては、特に限定されないが、グリセリン、エチレングリコール、ジエチレングリコール、イソプロピリデングリセロール、１，３−ブタンジオール、３−メチル−１，３−ブタンジオール、トリエチレングリコール、プロピレングリコール、ジプロピレングリコール、トリメチロールプロパン、トリメチロールエタン、エチレングリコール、ジエチレングリコール、ジプロピレングリコール、トリプロピレングリコール、テトラエチレングリコール、ヘキシレングリコール、ポリエチレングリコール、ポリプロピレングリコール、１，５−ペンタンジオール、１，６−ヘキサンジオール、１，２，６−ヘキサントリオール、１，２，４−ブタントリオール、１，２，３−ブタントリオール、ペトリオール等の多価アルコール；エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル；エチレングリコールモノフェニルエーテル、エチレングリコールモノベンジルエーテル等の多価アルコールアリールエーテル；２−ピロリドン、Ｎ−メチル−２−ピロリドン、Ｎ−ヒドロキシエチル−２−ピロリドン、１，３−ジメチルイミイダゾリジノン、ε−カプロラクタム、γ−ブチロラクトン等の含窒素複素環化合物；ホルムアミド、Ｎ−メチルホルムアミド、Ｎ，Ｎ−ジメチルホルムアミド、Ｎ，Ｎ−ジメチル−β−メトキシプロピオンアミド、Ｎ，Ｎ−ジメチル−β−ブトキシプロピオンアミド等のアミド；モノエタノールアミン、ジエタノールアミン、トリエタノールアミン、モノエチルアミン、ジエチルアミン、トリエチルアミン等のアミン；ジメチルスルホキシド、スルホラン、チオジエタノール等の含硫黄化合物；３−エチル−３−ヒドロキシメチルオキセタン、プロピレンカーボネート、エチレンカーボネート等が挙げられ、二種以上併用してもよい。中でも、普通紙におけるカールを防止する点から、３−エチル−３−ヒドロキシメチルオキセタン、イソプロピリデングリセロール、Ｎ，Ｎ−ジメチル−β−メトキシプロピオンアミド、Ｎ，Ｎ−ジメチル−β−ブトキシプロピオンアミドが好ましい。また、水の蒸発による吐出不良を防止する点から、１，３−ブタンジオール、ジエチレングリコール、２，２，４−トリメチル−１，３−ペンタンジオール、トリエチレングリコール、グリセリンが好ましい。
【００９５】
湿潤性が比較的少なく、浸透性を有する水溶性有機溶媒としては、２−エチル−１，３−ヘキサンジオール、２，２，４−トリメチル−１，３−ペンタンジオール等が挙げられる。
【００９６】
その他の脂肪族ジオールとしては、２−エチル−２−メチル−１，３−プロパンジオール、３，３−ジメチル−１，２−ブタンジオール、２，２−ジエチル−１，３−プロパンジオール、２−メチル−２−プロピル−１，３−プロパンジオール、２，４−ジメチル−２，４−ペンタンジオール、２，５−ジメチル−２，５−ヘキサンジオール、５−ヘキセン−１，２−ジオール等が挙げられる。
【００９７】
その他の浸透剤としては、ジエチレングリコールモノフェニルエーテル、エチレングリコールモノフェニルエーテル、エチレングリコールモノアリルエーテル、ジエチレングリコールモノフェニルエーテル、ジエチレングリコールモノブチルエーテル、プロピレングリコールモノブチルエーテル、テトラエチレングリコールクロロフェニルエーテル等の多価アルコールのアルキル及びアリールエーテル、エタノール等の低級アルコール等が挙げられる。
【００９８】
水溶性有機溶媒以外の湿潤剤として、単糖類、二糖類、オリゴ糖類（三糖類、四糖類を含む）、多糖類等の糖類及びその誘導体を用いることができる。
【００９９】
糖類としては、特に限定されないが、グルコース、マンノース、フルクトース、リボース、キシロース、アラビノース、ガラクトース、マルトース、セロビオース、ラクトース、スクロース、トレハロース、マルトトリオース等が挙げられる。
【０１００】
ここで、多糖類とは広義の糖を意味し、α−シクロデキストリン、セルロース等の自然界に広く存在する物質を含む。
【０１０１】
糖類の誘導体としては、糖類の還元糖（例えば、一般式
ＨＯＣＨ２（ＣＨＯＨ）ｎＣＨ２ＯＨ
（ただし、ｎは２〜５の整数である。）
で表される糖アルコール）、酸化糖（例えば、アルドン酸、ウロン酸）、アミノ酸、チオ酸等が挙げられる。中でも、糖アルコールが好ましい。
【０１０２】
糖アルコールとしては、マルチトール、ソルビット等が挙げられる。
【０１０３】
インクジェットインク中の水溶性有機溶媒の含有量は、通常、１０〜６０質量％であり、２０〜６０質量％であることが好ましい。インクジェットインク中の水溶性有機溶媒の含有量が１０質量％以上であることにより、インクジェットインクの吐出安定性を向上させることができる。一方、インクジェットインク中の水溶性有機溶媒の含有量が６０質量％以下であることにより、インクジェットインクの乾燥性を向上させることができる。
【０１０４】
インクジェットインクは、界面活性剤、ｐＨ調整剤、水分散性樹脂、防腐防黴剤、防錆剤、酸化防止剤、紫外線吸収剤、酸素吸収剤、光安定化剤等をさらに含んでもよい。
【０１０５】
界面活性剤としては、特に限定されないが、アニオン性界面活性剤、カチオン性界面活性剤、ノニオン性界面活性剤、両性界面活性剤、フッ素系界面活性剤等が挙げられる。中でも、ノニオン性界面活性剤、フッ素系界面活性剤が好ましい。
【０１０６】
アニオン性界面活性剤としては、アルキルナフタレンスルホン酸塩、アルキルリン酸塩、アルキル硫酸塩、アルキルスルホン酸塩、アルキルエーテル硫酸塩、アルキルスルホコハク酸塩、アルキルエステル硫酸塩、アルキルベンゼンスルホン酸塩、アルキルジフェニルエーテルジスルホン酸塩、アルキルアリールエーテルリン酸塩、アルキルアリールエーテル硫酸塩、アルキルアリールエーテルエステル硫酸塩、オレフィンスルホン酸塩、アルカンオレフィンスルホン酸塩、ポリオキシエチレンアルキルエーテルリン酸塩、ポリオキシエチレンアルキルエーテル硫酸エステル塩、エーテルカルボキシレート、スルホコハク酸塩、α−スルホ脂肪酸エステル、脂肪酸塩、高級脂肪酸とアミノ酸の縮合物、ナフテン酸塩等が挙げられる。
【０１０７】
カチオン性界面活性剤としては、アルキルアミン塩、ジアルキルアミン塩、脂肪族アミン塩、ベンザルコニウム塩、４級アンモニウム塩、アルキルピリジニウム塩、イミダゾリニウム塩、スルホニウム塩、ホスホニウム塩等が挙げられる。
【０１０８】
ノニオン性界面活性剤としては、アセチレングリコール系界面活性剤、ポリオキシエチレンアルキルエーテル、ポリオキシエチレンアルキルフェニルエーテル、ポリオキシエチレンアルキルエステル、ポリオキシエチレンソルビタン脂肪酸エステル等が挙げられる。
【０１０９】
両性界面活性剤としては、イミダゾリニウムベタイン等のイミダゾリン誘導体、ジメチルアルキルラウリルベタイン、アルキルグリシン、アルキルビス（アミノエチル）グリシン等が挙げられる。
【０１１０】
フッ素系界面活性剤としては、一般式（Ｉ）〜（ＩＩＩ）で表される化合物等が挙げられる。
【０１１１】
【化７】
2015120833.tif 000008
（式中、ｍは０〜１０の整数であり、ｎは１〜４０の整数である。）
【０１１２】
【化８】
2015120833.tif 000009
（式中、Ｒｆは、パーフルオロアルキル基であり、ｎは１〜４の整数であり、ｍは６〜２５の整数であり、ｐは１〜４の整数である。）
【０１１３】
【化９】
2015120833.tif 000010
（式中、Ｒｆは、パーフルオロアルキル基であり、Ｒ１−は、アニオン性基であり、Ｒ２＋は、カチオンであり、ｑは１〜６の整数である。）
一般式（ＩＩ）、（ＩＩＩ）において、パーフルオロアルキル基の炭素数は、通常、１〜１０であり、１〜３であることが好ましい。
【０１１４】
パーフルオロアルキル基としては、特に限定されないが、トリフルオロメチル基、ペンタフルオロエチル基、ヘプタフルオロペンチル基、ノナフルオロブチル基等が挙げられる。中でも、トリフルオロメチル基、ペンタフルオロエチル基が好ましい。
【０１１５】
一般式（ＩＩＩ）において、アニオン性基としては、特に限定されないが、ＣＯＯ−、ＳＯ３−等が挙げられる。
【０１１６】
一般式（ＩＩＩ）において、カチオンとしては、特に限定されないが、４級アンモニウムイオン；ナトリウムイオン、カリウムイオン等のアルカリ金属イオン；トリエチルアンモニウムイオン、トリエタノールアンモニウムイオン等が挙げられる。中でも、４級アンモニウムイオンが好ましい。
【０１１７】
フッ素系界面活性剤の市販品としては、サーフロンＳ−１１１、Ｓ−１１２、Ｓ−１１３、Ｓ−１２１、Ｓ−１３１、Ｓ−１３２、Ｓ−１４１、Ｓ−１４５（以上、旭硝子社製）；フルラードＦＣ−９３、ＦＣ−９５、ＦＣ−９８、ＦＣ−１２９、ＦＣ−１３５、ＦＣ−１７０Ｃ、ＦＣ−４３０、ＦＣ−４３１（以上、住友スリーエム社製）；メガファックＦ−４７０、Ｆ１４０５、Ｆ−４７４（以上、ＤＩＣ社製）；ゾニールＴＢＳ、ＦＳＰ、ＦＳＡ、ＦＳＮ−１００、ＦＳＮ、ＦＳＯ−１００、ＦＳＯ、ＦＳ−３００、ＵＲ（以上、デュポン社製）；ＦＴ−１１０、ＦＴ−２５０、ＦＴ−２５１、ＦＴ−４００Ｓ、ＦＴ−１５０、ＦＴ−４００ＳＷ（以上、ネオス社製）；ＰＦ−１５１Ｎ（ソリューションズインコーポレーテッド社製）等が挙げられる。
【０１１８】
インクジェットインク中の界面活性剤の含有量は、通常、０．０１〜５．０質量％であり、０．５〜３質量％であることが好ましい。インクジェットインク中の界面活性剤の含有量が５．０質量％以下であることにより、普通紙における画像濃度を向上させると共に、裏抜けの発生を防止することができる。
【０１１９】
ｐＨ調整剤としては、ｐＨを８．５〜１１に調整できれば、特に限定されないが、アルコールアミン、アルカリ金属の水酸化物、アルカリ金属の炭酸塩、水酸化アンモニウム、水酸化４級アンモニウム、水酸化４級ホスホニウム等が挙げられる。
【０１２０】
アルコールアミンとしては、ジエタノールアミン、トリエタノールアミン、２−アミノ−２−エチル−１，３−プロパンジオール等が挙げられる。
【０１２１】
アルカリ金属の水酸化物としては、水酸化リチウム、水酸化ナトリウム、水酸化カリウム等が挙げられる。
【０１２２】
アルカリ金属の炭酸塩としては、炭酸リチウム、炭酸ナトリウム、炭酸カリウム等が挙げられる。
【０１２３】
水分散性樹脂としては、特に限定されないが、縮合系合成樹脂、付加系合成樹脂、天然高分子化合物等が挙げられる。
【０１２４】
縮合系合成樹脂としては、ポリエステル、ポリウレタン、エポキシ樹脂、ポリアミド、ポリエーテル樹脂、（メタ）アクリル樹脂、アクリル−シリコーン樹脂、フッ素系樹脂等が挙げられる。
【０１２５】
付加系合成樹脂としては、ポリオレフィン樹脂、ポリスチレン系樹脂、ポリビニルアルコール系樹脂、ポリビニルエステル系樹脂、ポリアクリル酸系樹脂、不飽和カルボン酸系樹脂等が挙げられる。
【０１２６】
天然高分子化合物としては、セルロース、ロジン、天然ゴム等が挙げられる。
【０１２７】
中でも、ポリウレタン、アクリル−シリコーン樹脂及びフッ素系樹脂が好ましい。
【０１２８】
水分散性樹脂のメジアン径（Ｄ５０）は、通常、５０〜２００ｎｍである。
【０１２９】
水分散性樹脂の最低造膜温度（ＭＦＴ）は、通常、３０℃以下である。
【０１３０】
水分散性樹脂のガラス転移温度は、通常、−３０℃以上である。
【０１３１】
インクジェットインク中の水分散性樹脂の含有量は、通常、１〜１５質量％であり、２〜７質量％であることが好ましい。
【０１３２】
防腐防黴剤としては、特に限定されないが、デヒドロ酢酸ナトリウム、ソルビン酸ナトリウム２−ピリジンチオール−１−オキサイドナトリウム、安息香酸ナトリウム、ペンタクロロフェノールナトリウム等が挙げられる。
【０１３３】
防錆剤としては、特に限定されないが、酸性亜硫酸塩、チオ硫酸ナトリウム、チオジグリコール酸アンモン、ジイソプロピルアンモニウムニトライト、四硝酸ペンタエリスリトール、ジシクロヘキシルアンモニウムニトライト等が挙げられる。
【０１３４】
酸化防止剤としては、特に限定されないが、フェノール系酸化防止剤（ヒンダードフェノール系酸化防止剤を含む）、アミン系酸化防止剤、硫黄系酸化防止剤、リン系酸化防止剤等が挙げられる。
【０１３５】
紫外線吸収剤としては、特に限定されないが、ベンゾフェノン系紫外線吸収剤、ベンゾトリアゾール系紫外線吸収剤、サリチレート系紫外線吸収剤、シアノアクリレート系紫外線吸収剤、ニッケル錯塩系紫外線吸収剤等が挙げられる。
【０１３６】
インクジェットインクは、水溶性有機溶媒、顔料及び共重合体を含む組成物を水中に溶解又は分散させた後、撹拌することにより製造することができる。
【０１３７】
インクジェットインクを製造する際には、必要に応じて、フィルター、遠心分離装置等により粗大粒子をろ過し、脱気することが好ましい。
【０１３８】
組成物を水中に溶解又は分散させる際に用いる分散機としては、特に限定されないが、サンドミル、ホモジナイザー、ボールミル、ペイントシャイカー、超音波分散機等が挙げられる。
【０１３９】
組成物が溶解又は分散している水を攪拌する際に用いる攪拌機としては、特に限定されないが、攪拌羽根を用いる攪拌機、マグネチックスターラー、高速分散機等が挙げられる。
【０１４０】
インクジェットインクの２５℃における粘度は、通常、３〜２０ｍＰａ・ｓであり、５〜１２ｍＰａ・ｓであることが好ましい。インクジェットインクの２５℃における粘度が３ｍＰａ・ｓ以上であることにより、画像濃度及び文字品位を向上させることができる。一方、インクジェットインクの２５℃における粘度が２０ｍＰａ・ｓ以下であることにより、インクの吐出安定性を向上させることができる。
【０１４１】
なお、インクジェットインクの２５℃における粘度は、粘度計ＲＥ８０Ｌ（東機産業社製）を用いて測定することができる。
【０１４２】
インクジェットインクの２５℃における表面張力は、通常、４０ｍＮ／ｍ以下である。
【０１４３】
インクジェットインクにより画像が記録される記録媒体としては、特に限定されないが、普通紙、印刷用塗工紙、光沢紙、特殊紙等が挙げられる。
【０１４４】
上記の記録媒体には、炭酸カルシウム、タルク、カオリン、硫酸アルミニウム（硫酸バンド）等が配合されており、インクジェットインクが付着した際に、多価金属イオン（例えば、カルシウム、マグネシウム、アルミニウム）が溶出する。
【０１４５】
インクジェットインクは、一般に、多価金属イオンと反応して凝集し、画像濃度に優れる画像が記録される。
【０１４６】
しかしながら、普通紙に含まれる填料、サイズ剤定着剤等の多くは難水溶性の金属塩であり、普通紙中の水溶性の金属塩の含有量が少ない。このため、普通紙は、一般に、水溶性の多価金属塩等が紙面上に加工されている紙と比較すると、多価金属イオンの溶出量が少なく、画像濃度を向上させることが困難である。
【０１４７】
一方、前述のインクジェットインクは、多価金属イオンの溶出量が少ない普通紙であっても、画像濃度に優れる画像を記録することができる。
【０１４８】
図１に、インクジェット記録装置の一例を示す。
【０１４９】
インクジェット記録装置１００は、装置本体１０１と、装置本体１０１に着脱可能に装着されているインクカートリッジ２００を有する。
【０１５０】
装置本体１０１は、用紙を給紙するための給紙トレイ１０２と、装置本体１０１に装着されており、画像が記録された用紙をストックするための排紙トレイ１０３と、インクカートリッジ装填部１０４を有する。
【０１５１】
インクカートリッジ装填部１０４の上面には、操作キー、表示器等の操作部１０５が配置されている。インクカートリッジ装填部１０４は、インクカートリッジ２００を脱着するための開閉可能な前カバー１１５を有している。
【０１５２】
装置本体１０１内には、図２及び図３に示すように、左右の側板（不図示）に横架されているガイドロッド１３１とステー１３２により、キャリッジ１３３が摺動可能に保持されており、主走査モータ（不図示）により、主走査方向Ｘに移動走査される。
【０１５３】
キャリッジ１３３には、イエロー（Ｙ）、シアン（Ｃ）、マゼンタ（Ｍ）、ブラック（Ｂｋ）の各色のインクジェットインクを吐出する４個のインクジェットヘッド１３４が、複数のインク吐出口が主走査方向Ｘと交差する方向に配列されており、インクジェットインクの吐出方向が下方となるように装着されている。
【０１５４】
インクジェットヘッド１３４は、インクジェットインクを吐出するためのエネルギー発生手段を有する。
【０１５５】
エネルギー発生手段としては、特に限定されないが、圧電素子等の圧電アクチュエータ、発熱抵抗体等の電気熱変換素子を用いて液体の膜沸騰による相変化を利用するサーマルアクチュエータ、温度変化による金属相変化を用いる形状記憶合金アクチュエータ、静電力を用いる静電アクチュエータ等が挙げられる。
【０１５６】
また、キャリッジ１３３には、インクジェットヘッド１３４に各色のインクジェットインクを供給するための各色のサブタンク１３５が搭載されている。サブタンク１３５には、インク供給チューブ（不図示）を介して、インクカートリッジ装填部１０４に装填されているインクカートリッジ２００からインクジェットインクが供給されて補充される。
【０１５７】
一方、装置本体１０１は、給紙トレイ１０２の用紙積載部（圧板）１４１上に積載されている用紙１４２を給紙するための給紙部として、用紙積載部１４１から用紙１４２を１枚ずつ分離給送する半月コロ（給紙コロ）１４３及び給紙コロ１４３に対向し、摩擦係数が大きい材質からなる分離パッド１４４を有し、分離パッド１４４は、給紙コロ１４３側に付勢されている。
【０１５８】
また、装置本体１０１は、給紙部から給紙された用紙１４２をインクジェットヘッド１３４の下方側で搬送するための搬送部として、用紙１４２を静電吸着して搬送するための搬送ベルト１５１と、給紙部からガイド１４５を介して搬送される用紙１４２を搬送ベルト１５１との間で挟んで搬送するためのカウンタローラ１５２と、略鉛直上方に搬送される用紙１４２を略９０°方向転換させて搬送ベルト１５１上に倣わせるための搬送ガイド１５３と、押え部材１５４で搬送ベルト１５１側に付勢された先端加圧コロ１５５を備える。
【０１５９】
さらに、装置本体１０１は、搬送ベルト１５１の表面を帯電させるための帯電ローラ１５６を備える。
【０１６０】
搬送ベルト１５１は、無端状ベルトであり、搬送ローラ１５７とテンションローラ１５８により支持されており、ベルト搬送方向Ｙに周回することができる。
【０１６１】
搬送ベルト１５１は、例えば、厚さが４０μｍ程度の樹脂（例えば、テトラフルオロエチレンとエチレンのポリマー（ＥＴＦＥ））で形成されている用紙吸着面となる表層と、カーボンにより抵抗が制御されている以外は、表層と同じ材質の裏層（中抵抗層、アース層）を有する。
【０１６２】
搬送ベルト１５１の裏側には、インクジェットヘッド１３４による画像記録領域に対応するように、ガイド部材１６１が配置されている。
【０１６３】
なお、装置本体１０１は、インクジェットヘッド１３４により画像が記録された用紙１４２を排紙するための排紙部として、搬送ベルト１５１から用紙１４２を分離するための分離爪１７１と、排紙ローラ１７２及び排紙コロ１７３を備え、排紙ローラ１７２の下方に排紙トレイ１０３が配置されている。
【０１６４】
装置本体１０１の背面部には、両面給紙ユニット１８１が着脱可能に装着されている。両面給紙ユニット１８１は、搬送ベルト１５１が逆方向に回転することにより戻される用紙１４２を取り込んで反転させて再度カウンタローラ１５２と搬送ベルト１５１の間に給紙する。
【０１６５】
なお、両面給紙ユニット１８１の上面には、手差し給紙部１８２が設けられている。
【０１６６】
インクジェット記録装置１００においては、給紙部から用紙１４２が１枚ずつ分離給紙され、略鉛直上方に給紙された用紙１４２は、ガイド１４５により案内され、搬送ベルト１５１とカウンタローラ１５２の間に挟まれて搬送される。さらに、用紙１４２は、搬送ガイド１５３により先端が案内された後、先端加圧コロ１５５により搬送ベルト１５１に押し付けられ、略９０°搬送方向が転換される。
【０１６７】
このとき、帯電ローラ１５６により搬送ベルト１５１が帯電しており、用紙１４２は、搬送ベルト１５１に静電吸着されて搬送される。そこで、キャリッジ１３３を移動させながら、画像信号に応じて、インクジェットヘッド１３４を駆動することにより、停止している用紙１４２にインクジェットインクを吐出させて１行分を記録する。さらに、用紙１４２を所定量搬送した後、次の行を記録する。記録終了信号又は用紙１４２の後端が画像記録領域に到達した信号を受けることにより、記録動作を終了して、用紙１４２を排紙トレイ１０３に排紙する。
【０１６８】
そして、サブタンク１３５内のインクジェットインクの残量ニアーエンドが検知されると、インクカートリッジ２００から所要量のインクジェットインクがサブタンク１３５に補給される。
【０１６９】
図４に、インクカートリッジ２００を示す。
【０１７０】
インクカートリッジ２００は、インク袋２４１内にインクジェットインクをインク注入口２４２から充填して、排気した後、インク注入口２４２を融着することにより閉じられる。使用時には、ゴム部材からなるインク排出口２４３に装置本体１０１の針を刺して装置本体１０１に供給される。
【０１７１】
インク袋２４１は、透気性の無いアルミニウムラミネートフィルム等の包装部材により形成されている。インク袋２４１は、プラスチック製のカートリッジケース２４４内に収容され、装置本体１０１に着脱可能に装着される。
【０１７２】
インクジェット記録装置１００において、インクカートリッジ２００中のインクジェットインクを使い切ったときには、カートリッジケース２４４を分解して内部のインク袋２４１だけを交換することができる。
【０１７３】
また、インクカートリッジ２００は、縦置きで前面装填構成としても、インクジェットインクを安定に供給することができる。したがって、装置本体１０１の上方が塞がって設置されているような場合、例えば、ラック内に収納する場合、又は、装置本体１０１の上面に物が置かれているような場合であっても、インクカートリッジ２００を容易に交換することができる。
【０１７４】
なお、ここでは、キャリッジが走査するシリアル型（シャトル型）インクジェット記録装置を説明したが、前述のインクジェットインクは、ライン型ヘッドを備えたライン型インクジェット記録装置にも同様に適用することができる。
【０１７５】
インクジェット記録装置１００は、インクジェットプリンター、ファクシミリ装置、複写装置、プリンター／ファックス／コピア複合機等に適用することができる。
【実施例】
【０１７６】
以下、本発明の実施例を説明するが、本発明は、実施例に限定されない。なお、部は、質量部を意味する。
【０１７７】
（共重合体１の１０質量％水溶液の調製）
攪拌機、温度計及び窒素導入管を備えたフラスコに、エタノール５００部、化学式
【０１７８】
【化１０】
2015120833.tif 000011
で表される化合物（１−メタクリロイルオキシエタン−１，１−ジホスホン酸）３０部、化学式
【０１７９】
【化１１】
2015120833.tif 000012
で表される化合物（メタクリル酸２，３−ジヒドロキシプロピル）３５部、化学式
【０１８０】
【化１２】
2015120833.tif 000013
で表される化合物（アクリル酸オレイル）３５部及び重合開始剤アゾビスイソブチロニトリル４部を仕込んだ後、６５℃まで昇温した。次に、窒素気流下、１５時間重合した後、仕込んだエタノールの半量程度を留去した。さらに、アセトン中に投入した後、乾燥させ、共重合体１の前駆体を得た。
【０１８１】
共重合体１の前駆体を水で希釈しながら、中和率が１００％になるように、水酸化カリウムを加えた後、水で希釈し、共重合体１の１０質量％水溶液を得た。共重合体１は、重量平均分子量が３１０００であった。
【０１８２】
（共重合体２の１０質量％水溶液の調製）
１−メタクリロイルオキシエタン−１，１−ジホスホン酸の代わりに、化学式
【０１８３】
【化１３】
2015120833.tif 000014
で表される化合物（１−アクリロイルオキシエタン−１，１−ジホスホン酸）を用いた以外は、共重合体１の１０質量％水溶液と同様にして、共重合体２の１０質量％水溶液を得た。共重合体２は、重量平均分子量が２８０００であった。
【０１８４】
（共重合体３の１０質量％水溶液の調製）
メタクリル酸２，３−ジヒドロキシプロピルの代わりに、化学式
【０１８５】
【化１４】
2015120833.tif 000015
で表される化合物（アクリル酸２，３−ジヒドロキシプロピル）を用いた以外は、共重合体１の１０質量％水溶液と同様にして、共重合体３の１０質量％水溶液を得た。共重合体３は、重量平均分子量が３２０００であった。
【０１８６】
（共重合体４の１０質量％水溶液の調製）
アクリル酸オレイルの代わりに、化学式
【０１８７】
【化１５】
2015120833.tif 000016
で表される化合物（メタクリル酸オレイル）を用いた以外は、共重合体１の１０質量％水溶液と同様にして、共重合体４の１０質量％水溶液を得た。共重合体４は、重量平均分子量が３３０００であった。
【０１８８】
（共重合体５の１０質量％水溶液の調製）
１−メタクリロイルオキシエタン−１，１−ジホスホン酸、メタクリル酸２，３−ジヒドロキシプロピル及びアクリル酸オレイルの代わりに、それぞれ１−アクリロイルオキシエタン−１，１−ジホスホン酸、アクリル酸２，３−ジヒドロキシプロピル及びメタクリル酸オレイルを用いた以外は、共重合体１の１０質量％水溶液と同様にして、共重合体５の１０質量％水溶液を得た。共重合体５は、重量平均分子量が３５０００であった。
【０１８９】
（共重合体６の１０質量％水溶液の調製）
重合温度及び重合時間を、それぞれ７５℃及び３時間に変更した以外は、共重合体１の１０質量％水溶液と同様にして、共重合体６の１０質量％水溶液を得た。共重合体６は、重量平均分子量が３１００であった。
【０１９０】
（共重合体７の１０質量％水溶液の調製）
重合温度及び重合時間を、それぞれ７０℃及び３時間に変更した以外は、共重合体１の１０質量％水溶液と同様にして、共重合体７の１０質量％水溶液を得た。共重合体７は、重量平均分子量が４２００であった。
【０１９１】
（共重合体８の１０質量％水溶液の調製）
重合温度及び重合時間を、それぞれ５０℃及び２４時間に変更した以外は、共重合体１の１０質量％水溶液と同様にして、共重合体８の１０質量％水溶液を得た。共重合体８は、重量平均分子量が５００００であった。
【０１９２】
（共重合体９の１０質量％水溶液の調製）
重合温度及び重合時間を、それぞれ５０℃及び４８時間に変更した以外は、共重合体１の１０質量％水溶液と同様にして、共重合体９の１０質量％水溶液を得た。共重合体９は、重量平均分子量が７００００であった。
【０１９３】
（共重合体１０の１０質量％水溶液の調製）
１−メタクリロイルオキシエタン−１，１−ジホスホン酸、メタクリル酸２，３−ジヒドロキシプロピル及びアクリル酸オレイルの添加量を、それぞれ５部、６０部及び３５部に変更した以外は、共重合体６の１０質量％水溶液と同様にして、共重合体１０の１０質量％水溶液を得た。共重合体１０は、重量平均分子量が３０００であった。
【０１９４】
（共重合体１１の１０質量％水溶液の調製）
１−メタクリロイルオキシエタン−１，１−ジホスホン酸、メタクリル酸２，３−ジヒドロキシプロピル及びアクリル酸オレイルの添加量を、それぞれ５部、６０部及び３５部に変更した以外は、共重合体７の１０質量％水溶液と同様にして、共重合体１１の１０質量％水溶液を得た。共重合体１１は、重量平均分子量が４０００であった。
【０１９５】
（共重合体１２の１０質量％水溶液の調製）
１−メタクリロイルオキシエタン−１，１−ジホスホン酸、メタクリル酸２，３−ジヒドロキシプロピル及びアクリル酸オレイルの添加量を、それぞれ５部、６０部及び３５部に変更した以外は、共重合体８の１０質量％水溶液と同様にして、共重合体１２の１０質量％水溶液を得た。共重合体１２は、重量平均分子量が４９０００であった。
【０１９６】
（共重合体１３の１０質量％水溶液の調製）
１−メタクリロイルオキシエタン−１，１−ジホスホン酸、メタクリル酸２，３−ジヒドロキシプロピル及びアクリル酸オレイルの添加量を、それぞれ５部、６０部及び３５部に変更した以外は、共重合体９の１０質量％水溶液と同様にして、共重合体１３の１０質量％水溶液を得た。共重合体１３は、重量平均分子量が６９０００であった。
【０１９７】
（共重合体１４の１０質量％水溶液の調製）
１−メタクリロイルオキシエタン−１，１−ジホスホン酸、メタクリル酸２，３−ジヒドロキシプロピル及びアクリル酸オレイルの添加量を、それぞれ１０部、４５部及び４５部に変更した以外は、共重合体６の１０質量％水溶液と同様にして、共重合体１４の１０質量％水溶液を得た。共重合体１４は、重量平均分子量が３２００であった。
【０１９８】
（共重合体１５の１０質量％水溶液の調製）
１−メタクリロイルオキシエタン−１，１−ジホスホン酸、メタクリル酸２，３−ジヒドロキシプロピル及びアクリル酸オレイルの添加量を、それぞれ１０部、４５部及び４５部に変更した以外は、共重合体７の１０質量％水溶液と同様にして、共重合体１５の１０質量％水溶液を得た。共重合体１５は、重量平均分子量が４３００であった。
【０１９９】
（共重合体１６の１０質量％水溶液の調製）
１−メタクリロイルオキシエタン−１，１−ジホスホン酸、メタクリル酸２，３−ジヒドロキシプロピル及びアクリル酸オレイルの添加量を、それぞれ１０部、４５部及び４５部に変更した以外は、共重合体８の１０質量％水溶液と同様にして、共重合体１６の１０質量％水溶液を得た。共重合体１６は、重量平均分子量が５００００であった。
【０２００】
（共重合体１７の１０質量％水溶液の調製）
１−メタクリロイルオキシエタン−１，１−ジホスホン酸、メタクリル酸２，３−ジヒドロキシプロピル及びアクリル酸オレイルの添加量を、それぞれ１０部、４５部及び４５部に変更した以外は、共重合体９の１０質量％水溶液と同様にして、共重合体１７の１０質量％水溶液を得た。共重合体１７は、重量平均分子量が６８０００であった。
【０２０１】
（共重合体１８の１０質量％水溶液の調製）
１−メタクリロイルオキシエタン−１，１−ジホスホン酸、メタクリル酸２，３−ジヒドロキシプロピル及びアクリル酸オレイルの添加量を、それぞれ６０部、１０部及び３０部に変更した以外は、共重合体６の１０質量％水溶液と同様にして、共重合体１８の１０質量％水溶液を得た。共重合体１８は、重量平均分子量が３１００であった。
【０２０２】
（共重合体１９の１０質量％水溶液の調製）
１−メタクリロイルオキシエタン−１，１−ジホスホン酸、メタクリル酸２，３−ジヒドロキシプロピル及びアクリル酸オレイルの添加量を、それぞれ６０部、１０部及び３０部に変更した以外は、共重合体７の１０質量％水溶液と同様にして、共重合体１９の１０質量％水溶液を得た。共重合体１９は、重量平均分子量が４０００であった。
【０２０３】
（共重合体２０の１０質量％水溶液の調製）
１−メタクリロイルオキシエタン−１，１−ジホスホン酸、メタクリル酸２，３−ジヒドロキシプロピル及びアクリル酸オレイルの添加量を、それぞれ６０部、１０部及び３０部に変更した以外は、共重合体８の１０質量％水溶液と同様にして、共重合体２０の１０質量％水溶液を得た。共重合体２０は、重量平均分子量が４８０００であった。
【０２０４】
（共重合体２１の１０質量％水溶液の調製）
１−メタクリロイルオキシエタン−１，１−ジホスホン酸、メタクリル酸２，３−ジヒドロキシプロピル及びアクリル酸オレイルの添加量を、それぞれ６０部、１０部及び３０部に変更した以外は、共重合体９の１０質量％水溶液と同様にして、共重合体２１の１０質量％水溶液を得た。共重合体２１は、重量平均分子量が７００００であった。
【０２０５】
（共重合体２２の１０質量％水溶液の調製）
１−メタクリロイルオキシエタン−１，１−ジホスホン酸、メタクリル酸２，３−ジヒドロキシプロピル及びアクリル酸オレイルの添加量を、それぞれ８０部、１０部及び１０部に変更した以外は、共重合体６の１０質量％水溶液と同様にして、共重合体２２の１０質量％水溶液を得た。共重合体２２は、重量平均分子量が３２００であった。
【０２０６】
（共重合体２３の１０質量％水溶液の調製）
１−メタクリロイルオキシエタン−１，１−ジホスホン酸、メタクリル酸２，３−ジヒドロキシプロピル及びアクリル酸オレイルの添加量を、それぞれ８０部、１０部及び１０部に変更した以外は、共重合体７の１０質量％水溶液と同様にして、共重合体２３の１０質量％水溶液を得た。共重合体２３は、重量平均分子量が４２００であった。
【０２０７】
（共重合体２４の１０質量％水溶液の調製）
１−メタクリロイルオキシエタン−１，１−ジホスホン酸、メタクリル酸２，３−ジヒドロキシプロピル及びアクリル酸オレイルの添加量を、それぞれ８０部、１０部及び１０部に変更した以外は、共重合体８の１０質量％水溶液と同様にして、共重合体２４の１０質量％水溶液を得た。共重合体２４は、重量平均分子量が４９０００であった。
【０２０８】
（共重合体２５の１０質量％水溶液の調製）
１−メタクリロイルオキシエタン−１，１−ジホスホン酸、メタクリル酸２，３−ジヒドロキシプロピル及びアクリル酸オレイルの添加量を、それぞれ８０部、１０部及び１０部に変更した以外は、共重合体９の１０質量％水溶液と同様にして、共重合体２５の１０質量％水溶液を得た。共重合体２５は、重量平均分子量が７００００であった。
【０２０９】
（共重合体２６の１０質量％水溶液の調製）
中和率が５０％になるように、水酸化カリウムを加えた以外は、共重合体１の１０質量％水溶液と同様にして、共重合体２６の１０質量％水溶液を得た。共重合体２６は、重量平均分子量が３１０００であった。
【０２１０】
（共重合体２７の１０質量％水溶液の調製）
水酸化カリウムの代わりに、エタノールアミンを使用した以外は、共重合体１の１０質量％水溶液と同様にして、共重合体２７の１０質量％水溶液を得た。共重合体２７は、重量平均分子量が３１０００であった。
【０２１１】
（単独重合体１の１０質量％水溶液の調製）
攪拌機、温度計及び窒素導入管を備えたフラスコに、エタノール５００部、化学式
【０２１２】
【化１６】
2015120833.tif 000017
で表される化合物（４−メタクリルアミド−１−ヒドロキシブタン−１，１−ジホスホン酸）１００部及び重合開始剤アゾビスイソブチロニトリル４部を仕込んだ後、７０℃まで昇温した。次に、窒素気流下、５時間重合した後、仕込んだエタノールの半量程度を留去した。さらに、アセトン中に投入した後、乾燥させ、単独重合体１の前駆体を得た。
【０２１３】
単独重合体１の前駆体を水で希釈しながら、中和率が１００％になるように、水酸化カリウムを加えた後、水で希釈し、単独重合体１の１０質量％水溶液を得た。単独重合体１は、重量平均分子量が５１００であった。
【０２１４】
（化合物１の１０質量％水溶液の調製）
化学式
【０２１５】
【化１７】
2015120833.tif 000018
で表される化合物（ヒドロキシエチリデンジホスホン酸）を水で希釈しながら、中和率が１００％になるように、水酸化カリウムを加えた後、水で希釈し、化合物１の１０質量％水溶液を得た。
【０２１６】
＜重合体の重量平均分子量＞
カラム恒温槽ＣＴＯ−２０Ａ（島津製作所社製）、検出器ＲＩＤ−１０Ａ（島津製作所社製）、溶離液流路ポンプＬＣ−２０ＡＤ（島津製作所社製）、デガッサＤＧＵ−２０Ａ（島津製作所社製）及びオートサンプラーＳＩＬ−２０Ａ（島津製作所社製）を用いて、ＧＰＣ法により、重合体の重量平均分子量を測定した。このとき、カラムとしては、排除限界分子量が２×１０５の水系ＳＥＣカラムＴＳＫｇｅｌＧ３０００ＰＷＸＬ（東ソー社製）と、排除限界分子量が２．５×１０６のＴＳＫｇｅｌＧ５０００ＰＷＸＬ（東ソー社製）と、排除限界分子量が５×１０７のＴＳＫｇｅｌＧ６０００ＰＷＸＬ（東ソー社製）を接続したものを用いた。また、サンプルとして、重合体を溶離液で２ｇ／１００ｍＬの濃度に調製した溶液を用いた。さらに、溶離液としては、酢酸及び酢酸ナトリウムを各々０．５ｍｏｌ／Ｌの濃度に調整した水溶液を用いた。また、カラム温度を４０℃、流速を１．０ｍＬ／ｍｉｎとした。さらに、標準サンプルとして、分子量が１０６５、５０５０、２４０００、５００００、１０７０００、１４００００、２５００００、５４００００、９２００００の９種のポリエチレングリコールを用いて、較正曲線を求め、較正曲線を基に、重合体の重量平均分子量を求めた。
【０２１７】
表１に、共重合体１〜２７の特性を示す。
【０２１８】
【表１】
2015120833.tif 000019
（顔料分散体１の調製）
カーボンブラックＮＩＰＥＸ１５０（デグサ社製）２０部、固形分が１０質量％のナフタレンスルホン酸ホルマリン縮合物ナトリウム塩Ａ−４５−ＰＮ（竹本油脂社製）１３部及び純水６７部をプレミックスした後、ディスクタイプのビーズミルＫＤＬ型（シンマルエンタープライゼス社製）を用いて、周速１０ｍ／ｓで１０分間循環分散させた。このとき、メディアとして、直径が０．１ｍｍのジルコニアボールを使用した。次に、孔径が１．２μｍのメンブレンフィルターでろ過して、顔料分散体１を得た。
【０２１９】
（顔料分散体２の調製）
カーボンブラックＮＩＰＥＸ１５０（デグサ社製）２０部、共重合体１の１０質量％水溶液５０部及び純水３０部をプレミックスした後、ディスクタイプのビーズミルＫＤＬ型（シンマルエンタープライゼス社製）を用いて、周速１０ｍ／ｓで１０分間循環分散させた。このとき、メディアとして、直径が０．１ｍｍのジルコニアボールを使用した。次に、孔径が１．２μｍのメンブレンフィルターでろ過して、顔料分散体２を得た。
【０２２０】
（顔料分散体３の調製）
カーボンブラックＮＩＰＥＸ１５０（デグサ社製）の代わりに、ピグメントブルー１５：３のクロモファインブルー（大日精化社製）を使用した以外は、顔料分散体２と同様にして、顔料分散体３を得た。
【０２２１】
（顔料分散体４の調製）
カーボンブラックＮＩＰＥＸ１５０（デグサ社製）の代わりに、ピグメントレッド１２２のトナーマゼンタＥ０２（クラリアント社製）を使用した以外は、顔料分散体２と同様にして、顔料分散体４を得た。
【０２２２】
（顔料分散体５の調製）
カーボンブラックＮＩＰＥＸ１５０（デグサ社製）の代わりに、ピグメントイエローのファーストイエロー５３１（大日精化社製）を使用した以外は、顔料分散体２と同様にして、顔料分散体５を得た。
【０２２３】
（顔料分散体６の調製）
共重合体１の１０質量％水溶液の代わりに、共重合体２の１０質量％水溶液を使用した以外は、顔料分散体２と同様にして、顔料分散体６を得た。
【０２２４】
（顔料分散体７の調製）
共重合体１の１０質量％水溶液の代わりに、共重合体３の１０質量％水溶液を使用した以外は、顔料分散体２と同様にして、顔料分散体７を得た。
【０２２５】
（顔料分散体８の調製）
共重合体１の１０質量％水溶液の代わりに、共重合体４の１０質量％水溶液を使用した以外は、顔料分散体２と同様にして、顔料分散体８を得た。
【０２２６】
（顔料分散体９の調製）
共重合体１の１０質量％水溶液の代わりに、共重合体５の１０質量％水溶液を使用した以外は、顔料分散体２と同様にして、顔料分散体９を得た。
【０２２７】
（顔料分散体１０の調製）
共重合体１の１０質量％水溶液の代わりに、共重合体２６の１０質量％水溶液を使用した以外は、顔料分散体２と同様にして、顔料分散体１０を得た。
【０２２８】
（顔料分散体１１の調製）
共重合体１の１０質量％水溶液の代わりに、共重合体２７の１０質量％水溶液を使用した以外は、顔料分散体２と同様にして、顔料分散体１１を得た。
【０２２９】
（顔料分散体１２の調製）
共重合体１の１０質量％水溶液の代わりに、共重合体６の１０質量％水溶液を使用した以外は、顔料分散体２と同様にして、顔料分散体１２を得た。
【０２３０】
（顔料分散体１３の調製）
共重合体１の１０質量％水溶液の代わりに、共重合体７の１０質量％水溶液を使用した以外は、顔料分散体２と同様にして、顔料分散体１３を得た。
【０２３１】
（顔料分散体１４の調製）
共重合体１の１０質量％水溶液の代わりに、共重合体８の１０質量％水溶液を使用した以外は、顔料分散体２と同様にして、顔料分散体１４を得た。
【０２３２】
（顔料分散体１５の調製）
共重合体１の１０質量％水溶液の代わりに、共重合体９の１０質量％水溶液を使用した以外は、顔料分散体２と同様にして、顔料分散体１５を得た。
【０２３３】
（顔料分散体１６の調製）
共重合体１の１０質量％水溶液の代わりに、共重合体１０の１０質量％水溶液を使用した以外は、顔料分散体２と同様にして、顔料分散体１６を得た。
【０２３４】
（顔料分散体１７の調製）
共重合体１の１０質量％水溶液の代わりに、共重合体１１の１０質量％水溶液を使用した以外は、顔料分散体２と同様にして、顔料分散体１７を得た。
【０２３５】
（顔料分散体１８の調製）
共重合体１の１０質量％水溶液の代わりに、共重合体１２の１０質量％水溶液を使用した以外は、顔料分散体２と同様にして、顔料分散体１８を得た。
【０２３６】
（顔料分散体１９の調製）
共重合体１の１０質量％水溶液の代わりに、共重合体１３の１０質量％水溶液を使用した以外は、顔料分散体２と同様にして、顔料分散体１９を得た。
【０２３７】
（顔料分散体２０の調製）
共重合体１の１０質量％水溶液の代わりに、共重合体１４の１０質量％水溶液を使用した以外は、顔料分散体２と同様にして、顔料分散体２０を得た。
【０２３８】
（顔料分散体２１の調製）
共重合体１の１０質量％水溶液の代わりに、共重合体１５の１０質量％水溶液を使用した以外は、顔料分散体２と同様にして、顔料分散体２１を得た。
【０２３９】
（顔料分散体２２の調製）
共重合体１の１０質量％水溶液の代わりに、共重合体１６の１０質量％水溶液を使用した以外は、顔料分散体２と同様にして、顔料分散体２２を得た。
【０２４０】
（顔料分散体２３の調製）
共重合体１の１０質量％水溶液の代わりに、共重合体１７の１０質量％水溶液を使用した以外は、顔料分散体２と同様にして、顔料分散体２３を得た。
【０２４１】
（顔料分散体２４の調製）
共重合体１の１０質量％水溶液の代わりに、共重合体１８の１０質量％水溶液を使用した以外は、顔料分散体２と同様にして、顔料分散体２４を得た。
【０２４２】
（顔料分散体２５の調製）
共重合体１の１０質量％水溶液の代わりに、共重合体１９の１０質量％水溶液を使用した以外は、顔料分散体２と同様にして、顔料分散体２５を得た。
【０２４３】
（顔料分散体２６の調製）
共重合体１の１０質量％水溶液の代わりに、共重合体２０の１０質量％水溶液を使用した以外は、顔料分散体２と同様にして、顔料分散体２６を得た。
【０２４４】
（顔料分散体２７の調製）
共重合体１の１０質量％水溶液の代わりに、共重合体２１の１０質量％水溶液を使用した以外は、顔料分散体２と同様にして、顔料分散体２７を得た。
【０２４５】
（顔料分散体２８の調製）
共重合体１の１０質量％水溶液の代わりに、共重合体２２の１０質量％水溶液を使用した以外は、顔料分散体２と同様にして、顔料分散体２８を得た。
【０２４６】
（顔料分散体２９の調製）
共重合体１の１０質量％水溶液の代わりに、共重合体２３の１０質量％水溶液を使用した以外は、顔料分散体２と同様にして、顔料分散体２９を得た。
【０２４７】
（顔料分散体３０の調製）
共重合体１の１０質量％水溶液の代わりに、共重合体２４の１０質量％水溶液を使用した以外は、顔料分散体２と同様にして、顔料分散体３０を得た。
【０２４８】
（顔料分散体３１の調製）
共重合体１の１０質量％水溶液の代わりに、共重合体２５の１０質量％水溶液を使用した以外は、顔料分散体２と同様にして、顔料分散体３１を得た。
【０２４９】
（顔料分散体３２の調製）
共重合体１の１０質量％水溶液の代わりに、単独重合体１の１０質量％水溶液を使用した以外は、顔料分散体２と同様にして、顔料分散体３２を得た。
【０２５０】
（顔料分散体３３の調製）
共重合体１の１０質量％水溶液の代わりに、化合物１の１０質量％水溶液を使用した以外は、顔料分散体２と同様にして、顔料分散体３３を得た。
【０２５１】
次に、顔料分散体１〜３３の保存安定性を評価した。
【０２５２】
＜保存安定性＞
顔料分散体をポリエチレン容器に入れ、密封した後、６５℃で２週間保存し、保存前の粘度に対する保存後の粘度の変化率［％］を、式
｜（保存後の顔料分散体の粘度）−（保存前の顔料分散体の粘度）｜／（保存前の顔料分散体の粘度）×１００
から算出し、保存安定性を評価した。このとき、粘度計ＲＥ８０Ｌ（東機産業社製）を用いて、サンプルの粘度に合わせて５０回転又は１００回転に調整して、２５℃における粘度を測定した。なお、粘度の変化率が５％未満である場合をＡ、５％以上８％未満である場合をＢ、８％以上１０％未満である場合をＣ、１０％以上３０％未満である場合をＤ、３０％以上である場合をＥとして、判定した。
【０２５３】
表２に、顔料分散体１〜３３の保存安定性の評価結果を示す。
【０２５４】
【表２】
2015120833.tif 000020
（実施例１）
４０部の顔料分散体１、１，３−ブタンジオール２０部、グリセリン１０部、２−エチル−１，３−ヘキサンジオール１部、２，２，４−トリメチル−１，３−ペンタンジオール１部、固形分が４０質量％のフッ素系界面活性剤Ｚｏｎｙｌ  ＦＳ−３００（ＤｕＰｏｎｔ社製）２部、共重合体１の１０質量％水溶液２０部及び純水６部を混合し、１．５時間撹拌した後、孔径が１．２μｍのメンブレンフィルターでろ過して、インクジェットインクを得た。
【０２５５】
（実施例２）
共重合体１の１０質量％水溶液の代わりに、共重合体２の１０質量％水溶液を使用した以外は、実施例１と同様にして、インクジェットインクを得た。
【０２５６】
（実施例３）
共重合体１の１０質量％水溶液の代わりに、共重合体３の１０質量％水溶液を使用した以外は、実施例１と同様にして、インクジェットインクを得た。
【０２５７】
（実施例４）
共重合体１の１０質量％水溶液の代わりに、共重合体４の１０質量％水溶液を使用した以外は、実施例１と同様にして、インクジェットインクを得た。
【０２５８】
（実施例５）
共重合体１の１０質量％水溶液の代わりに、共重合体５の１０質量％水溶液を使用した以外は、実施例１と同様にして、インクジェットインクを得た。
【０２５９】
（実施例６）
４０部の顔料分散体２、１，３−ブタンジオール２０部、グリセリン１０部、２−エチル−１，３−ヘキサンジオール１部、２，２，４−トリメチル−１，３−ペンタンジオール１部、固形分が４０質量％のフッ素系界面活性剤Ｚｏｎｙｌ  ＦＳ−３００（ＤｕＰｏｎｔ社製）２部及び純水２６部を混合し、１．５時間撹拌した後、孔径が１．２μｍのメンブレンフィルターでろ過して、インクジェットインクを得た。
【０２６０】
（実施例７）
顔料分散体２の代わりに、顔料分散体３を使用した以外は、実施例６と同様にして、インクジェットインクを得た。
【０２６１】
（実施例８）
顔料分散体２の代わりに、顔料分散体４を使用した以外は、実施例６と同様にして、インクジェットインクを得た。
【０２６２】
（実施例９）
顔料分散体２の代わりに、顔料分散体５を使用した以外は、実施例６と同様にして、インクジェットインクを得た。
【０２６３】
（実施例１０）
顔料分散体２の代わりに、顔料分散体６を使用した以外は、実施例６と同様にして、インクジェットインクを得た。
【０２６４】
（実施例１１）
顔料分散体２の代わりに、顔料分散体７を使用した以外は、実施例６と同様にして、インクジェットインクを得た。
【０２６５】
（実施例１２）
顔料分散体２の代わりに、顔料分散体８を使用した以外は、実施例６と同様にして、インクジェットインクを得た。
【０２６６】
（実施例１３）
顔料分散体２の代わりに、顔料分散体９を使用した以外は、実施例６と同様にして、インクジェットインクを得た。
【０２６７】
（実施例１４）
顔料分散体２の代わりに、顔料分散体１０を使用した以外は、実施例６と同様にして、インクジェットインクを得た。
【０２６８】
（実施例１５）
顔料分散体２の代わりに、顔料分散体１１を使用した以外は、実施例６と同様にして、インクジェットインクを得た。
【０２６９】
（実施例１６）
顔料分散体２の代わりに、顔料分散体１２を使用した以外は、実施例６と同様にして、インクジェットインクを得た。
【０２７０】
（実施例１７）
顔料分散体２の代わりに、顔料分散体１３を使用した以外は、実施例６と同様にして、インクジェットインクを得た。
【０２７１】
（実施例１８）
顔料分散体２の代わりに、顔料分散体１４を使用した以外は、実施例６と同様にして、インクジェットインクを得た。
【０２７２】
（実施例１９）
顔料分散体２の代わりに、顔料分散体１５を使用した以外は、実施例６と同様にして、インクジェットインクを得た。
【０２７３】
（実施例２０）
顔料分散体２の代わりに、顔料分散体１６を使用した以外は、実施例６と同様にして、インクジェットインクを得た。
【０２７４】
（実施例２１）
顔料分散体２の代わりに、顔料分散体１７を使用した以外は、実施例６と同様にして、インクジェットインクを得た。
【０２７５】
（実施例２２）
顔料分散体２の代わりに、顔料分散体１８を使用した以外は、実施例６と同様にして、インクジェットインクを得た。
【０２７６】
（実施例２３）
顔料分散体２の代わりに、顔料分散体１９を使用した以外は、実施例６と同様にして、インクジェットインクを得た。
【０２７７】
（実施例２４）
顔料分散体２の代わりに、顔料分散体２０を使用した以外は、実施例６と同様にして、インクジェットインクを得た。
【０２７８】
（実施例２５）
顔料分散体２の代わりに、顔料分散体２１を使用した以外は、実施例６と同様にして、インクジェットインクを得た。
【０２７９】
（実施例２６）
顔料分散体２の代わりに、顔料分散体２２を使用した以外は、実施例６と同様にして、インクジェットインクを得た。
【０２８０】
（実施例２７）
顔料分散体２の代わりに、顔料分散体２３を使用した以外は、実施例６と同様にして、インクジェットインクを得た。
【０２８１】
（実施例２８）
顔料分散体２の代わりに、顔料分散体２４を使用した以外は、実施例６と同様にして、インクジェットインクを得た。
【０２８２】
（実施例２９）
顔料分散体２の代わりに、顔料分散体２５を使用した以外は、実施例６と同様にして、インクジェットインクを得た。
【０２８３】
（実施例３０）
顔料分散体２の代わりに、顔料分散体２６を使用した以外は、実施例６と同様にして、インクジェットインクを得た。
【０２８４】
（実施例３１）
顔料分散体２の代わりに、顔料分散体２７を使用した以外は、実施例６と同様にして、インクジェットインクを得た。
【０２８５】
（実施例３２）
顔料分散体２の代わりに、顔料分散体２８を使用した以外は、実施例６と同様にして、インクジェットインクを得た。
【０２８６】
（実施例３３）
顔料分散体２の代わりに、顔料分散体２９を使用した以外は、実施例６と同様にして、インクジェットインクを得た。
【０２８７】
（実施例３４）
顔料分散体２の代わりに、顔料分散体３０を使用した以外は、実施例６と同様にして、インクジェットインクを得た。
【０２８８】
（実施例３５）
顔料分散体２の代わりに、顔料分散体３１を使用した以外は、実施例６と同様にして、インクジェットインクを得た。
【０２８９】
（比較例１）
顔料分散体２の代わりに、顔料分散体３２を使用した以外は、実施例６と同様にして、インクジェットインクを得た。
【０２９０】
（比較例２）
顔料分散体２の代わりに、顔料分散体３３を使用した以外は、実施例６と同様にして、インクジェットインクを得た。
【０２９１】
次に、実施例１〜３５、比較例１、２のインクジェットインクの画像濃度及び保存安定性を評価した。
【０２９２】
＜画像濃度＞
２３℃、５０％ＲＨ環境下で、インクジェットプリンターＩＰＳｉＯ  ＧＸ５０００（リコー社製）にインクジェットインクを充填した。次に、Ｍｉｃｒｏｓｏｆｔ  Ｗｏｒｄ２０００（Ｍｉｃｒｏｓｏｆｔ社製）を用いて作成した６４ｐｏｉｎｔのＪＩＳ  Ｘ  ０２０８（１９９７），２２２３の一般記号が記載されているチャートを、炭酸カルシウムの含有量が約１６質量％のＸＥＲＯＸ４２００（ＸＥＲＯＸ社製）（以下、普通紙１という）及び炭酸カルシウムの含有量が約４質量％のＭｙＰａｐｅｒ（リコー社製）（以下、普通紙２という）に打ち出した。さらに、Ｘ−Ｒｉｔｅ９３８（エックスライト社製）を用いて、一般記号を測色し、画像濃度を測定した。このとき、印字モードとしては、プリンター添付のドライバで、普通紙のユーザー設定より、「普通紙−標準はやい」モードを「色補正なし」に改変したモードを使用した。
【０２９３】
なお、ブラックのインクジェットインクを使用した場合、画像濃度が１．２５以上である場合をＡ、１．２０以上１．２５未満である場合をＢ、１．１５以上１．２０未満である場合をＣ、１．１５未満である場合をＤ、顔料がゲル化してインクジェットインク中に分散できず、印字できない場合をＥとして、判定した。
【０２９４】
また、イエローのインクジェットインクを使用した場合、画像濃度が０．８０以上である場合をＡ、０．７５以上０．８０未満である場合をＢ、０．７０以上０．７５未満である場合をＣ、０．７０未満である場合をＤ、顔料がゲル化してインクジェットインク中に分散できず、印字できない場合をＥとして、判定した。
【０２９５】
さらに、マゼンタのインクジェットインクを使用した場合、画像濃度が０．９５以上である場合をＡ、０．８５以上０．９５未満である場合をＢ、０．７５以上０．８５未満である場合をＣ、０．７５未満である場合をＤ、顔料がゲル化してインクジェットインク中に分散できず、印字できない場合をＥとして、判定した。
【０２９６】
また、シアンのインクジェットインクを使用した場合、画像濃度が１．０５以上である場合をＡ、０．９５以上１．０５未満である場合をＢ、０．８５以上０．９５未満である場合をＣ、０．８５未満である場合をＤ、顔料がゲル化してインクジェットインク中に分散できず、印字できない場合をＥとして、判定した。
【０２９７】
＜保存安定性＞
インクジェットインクをインクカートリッジに充填した後、６５℃で２週間保存し、保存前の粘度に対する保存後の粘度の変化率［％］を、式
｜（保存後のインクジェットインクの粘度）−（保存前のインクジェットインクの粘度）｜／（保存前のインクジェットインクの粘度）×１００
から算出し、保存安定性を評価した。このとき、粘度計ＲＥ８０Ｌ（東機産業社製）を用いて、サンプルの粘度に合わせて５０回転又は１００回転に調整して、２５℃における粘度を測定した。なお、粘度の変化率が５％未満である場合をＡ、５％以上８％未満である場合をＢ、８％以上１０％未満である場合をＣ、１０％以上３０％未満である場合をＤ、３０％以上である場合をＥとして、判定した。
【０２９８】
表３に、実施例１〜３５、比較例１、２のインクジェットインクの画像濃度及び保存安定性の評価結果を示す。
【０２９９】
【表３】
2015120833.tif 000021
表３から、実施例１〜３５のインクジェットインクは、普通紙における画像濃度及び保存安定性に優れることがわかる。
【０３００】
これに対して、比較例１のインクジェットインクは、一般式（１）〜（３）で表される構成単位を有する共重合体を含まず、単独重合体１を含むため、保存安定性が低下する。
【０３０１】
比較例２のインクジェットインクは、一般式（１）〜（３）で表される構成単位を有する共重合体を含まず、化合物１を含むため、普通紙における画像濃度及び保存安定性が低下する。
【０３０２】
（共重合体２８の１０質量％水溶液の調製）
攪拌機、温度計及び窒素導入管を備えたフラスコに、エタノール５００部、１−メタクリロイルオキシエタン−１，１−ジホスホン酸３０部、メタクリル酸２，３−ジヒドロキシプロピル１０部、化学式
【０３０３】
【化１８】
2015120833.tif 000022
で表される化合物（アクリル酸ベンジル）６０部及び重合開始剤アゾビスイソブチロニトリル４部を仕込んだ後、６５℃まで昇温した。次に、窒素気流下、１５時間重合した後、仕込んだエタノールの半量程度を留去した。さらに、アセトン中に投入した後、乾燥させ、共重合体２８の前駆体を得た。
【０３０４】
共重合体２８の前駆体を水で希釈しながら、中和率が１００％になるように、水酸化カリウムを加えた後、水で希釈し、共重合体２８の１０質量％水溶液を得た。共重合体２８は、重量平均分子量が３１０００であった。
【０３０５】
（共重合体２９の１０質量％水溶液の調製）
メタクリル酸２，３−ジヒドロキシプロピルの代わりに、アクリル酸２，３−ジヒドロキシプロピルを用いた以外は、共重合体２８の１０質量％水溶液と同様にして、共重合体２９の１０質量％水溶液を得た。共重合体２９は、重量平均分子量が３００００であった。
【０３０６】
（共重合体３０の１０質量％水溶液の調製）
１−メタクリロイルオキシエタン−１，１−ジホスホン酸の代わりに、１−アクリロイルオキシエタン−１，１−ジホスホン酸を用いた以外は、共重合体２８の１０質量％水溶液と同様にして、共重合体３０の１０質量％水溶液を得た。共重合体３０は、重量平均分子量が２８０００であった。
【０３０７】
（共重合体３１の１０質量％水溶液の調製）
アクリル酸ベンジルの代わりに、化学式
【０３０８】
【化１９】
2015120833.tif 000023
で表される化合物（メタクリル酸ベンジル）を用いた以外は、共重合体２８の１０質量％水溶液と同様にして、共重合体３１の１０質量％水溶液を得た。共重合体３１は、重量平均分子量が３１０００であった。
【０３０９】
（共重合体３２の１０質量％水溶液の調製）
アクリル酸ベンジルの代わりに、化学式
【０３１０】
【化２０】
2015120833.tif 000024
で表される化合物（アクリル酸ステアリル）を用いた以外は、共重合体２８の１０質量％水溶液と同様にして、共重合体３２の１０質量％水溶液を得た。共重合体３２は、重量平均分子量が３２０００であった。
【０３１１】
（共重合体３３の１０質量％水溶液の調製）
メタクリル酸２，３−ジヒドロキシプロピルの代わりに、アクリル酸２，３−ジヒドロキシプロピルを用いた以外は、共重合体３２の１０質量％水溶液と同様にして、共重合体３３の１０質量％水溶液を得た。共重合体２９は、重量平均分子量が２９０００であった。
【０３１２】
（共重合体３４の１０質量％水溶液の調製）
１−メタクリロイルオキシエタン−１，１−ジホスホン酸の代わりに、１−アクリロイルオキシエタン−１，１−ジホスホン酸を用いた以外は、共重合体３２の１０質量％水溶液と同様にして、共重合体３４の１０質量％水溶液を得た。共重合体３４は、重量平均分子量が３３０００であった。
【０３１３】
（共重合体３５の１０質量％水溶液の調製）
アクリル酸ベンジルの代わりに、化学式
【０３１４】
【化２１】
2015120833.tif 000025
で表される化合物（メタクリル酸ステアリル）を用いた以外は、共重合体２８の１０質量％水溶液と同様にして、共重合体３５の１０質量％水溶液を得た。共重合体３５は、重量平均分子量が３２０００であった。
【０３１５】
（共重合体３６の１０質量％水溶液の調製）
中和率が５０％になるように、水酸化カリウムを加えた以外は、共重合体２８の１０質量％水溶液と同様にして、共重合体３６の１０質量％水溶液を得た。共重合体３６は、重量平均分子量が３００００であった。
【０３１６】
（共重合体３７の１０質量％水溶液の調製）
水酸化カリウムの代わりに、エタノールアミンを使用した以外は、共重合体２８の１０質量％水溶液と同様にして、共重合体３７の１０質量％水溶液を得た。共重合体３７は、重量平均分子量が３１０００であった。
【０３１７】
（共重合体３８の１０質量％水溶液の調製）
重合温度及び重合時間を、それぞれ７５℃及び２時間に変更した以外は、共重合体２８の１０質量％水溶液と同様にして、共重合体３８の１０質量％水溶液を得た。共重合体３８は、重量平均分子量が２１００であった。
【０３１８】
（共重合体３９の１０質量％水溶液の調製）
重合温度及び重合時間を、それぞれ６５℃及び２．５時間に変更した以外は、共重合体２８の１０質量％水溶液と同様にして、共重合体３９の１０質量％水溶液を得た。共重合体３９は、重量平均分子量が４２００であった。
【０３１９】
（共重合体４０の１０質量％水溶液の調製）
重合温度及び重合時間を、それぞれ５０℃及び２４時間に変更した以外は、共重合体２８の１０質量％水溶液と同様にして、共重合体４０の１０質量％水溶液を得た。共重合体４０は、重量平均分子量が５００００であった。
【０３２０】
（共重合体４１の１０質量％水溶液の調製）
重合温度及び重合時間を、それぞれ５０℃及び４８時間に変更した以外は、共重合体２８の１０質量％水溶液と同様にして、共重合体４１の１０質量％水溶液を得た。共重合体４１は、重量平均分子量が７００００であった。
【０３２１】
（共重合体４２の１０質量％水溶液の調製）
１−メタクリロイルオキシエタン−１，１−ジホスホン酸、メタクリル酸２，３−ジヒドロキシプロピル及びアクリル酸ベンジルの添加量を、それぞれ５部、１０部及び８５部に変更した以外は、共重合体３８の１０質量％水溶液と同様にして、共重合体４２の１０質量％水溶液を得た。共重合体４２は、重量平均分子量が２０００であった。
【０３２２】
（共重合体４３の１０質量％水溶液の調製）
１−メタクリロイルオキシエタン−１，１−ジホスホン酸、メタクリル酸２，３−ジヒドロキシプロピル及びアクリル酸ベンジルの添加量を、それぞれ５部、１０部及び８５部に変更した以外は、共重合体３９の１０質量％水溶液と同様にして、共重合体４３の１０質量％水溶液を得た。共重合体４３は、重量平均分子量が４０００であった。
【０３２３】
（共重合体４４の１０質量％水溶液の調製）
１−メタクリロイルオキシエタン−１，１−ジホスホン酸、メタクリル酸２，３−ジヒドロキシプロピル及びアクリル酸ベンジルの添加量を、それぞれ５部、１０部及び８５部に変更した以外は、共重合体４０の１０質量％水溶液と同様にして、共重合体４４の１０質量％水溶液を得た。共重合体４４は、重量平均分子量が４９０００であった。
【０３２４】
（共重合体４５の１０質量％水溶液の調製）
１−メタクリロイルオキシエタン−１，１−ジホスホン酸、メタクリル酸２，３−ジヒドロキシプロピル及びアクリル酸ベンジルの添加量を、それぞれ５部、１０部及び８５部に変更した以外は、共重合体４１の１０質量％水溶液と同様にして、共重合体４５の１０質量％水溶液を得た。共重合体４５は、重量平均分子量が６９０００であった。
【０３２５】
（共重合体４６の１０質量％水溶液の調製）
１−メタクリロイルオキシエタン−１，１−ジホスホン酸、メタクリル酸２，３−ジヒドロキシプロピル及びアクリル酸ベンジルの添加量を、それぞれ１０部、１０部及び８０部に変更した以外は、共重合体３８の１０質量％水溶液と同様にして、共重合体４６の１０質量％水溶液を得た。共重合体４６は、重量平均分子量が２２００であった。
【０３２６】
（共重合体４７の１０質量％水溶液の調製）
１−メタクリロイルオキシエタン−１，１−ジホスホン酸、メタクリル酸２，３−ジヒドロキシプロピル及びアクリル酸ベンジルの添加量を、それぞれ１０部、１０部及び８０部に変更した以外は、共重合体３９の１０質量％水溶液と同様にして、共重合体４７の１０質量％水溶液を得た。共重合体４７は、重量平均分子量が４３００であった。
【０３２７】
（共重合体４８の１０質量％水溶液の調製）
１−メタクリロイルオキシエタン−１，１−ジホスホン酸、メタクリル酸２，３−ジヒドロキシプロピル及びアクリル酸ベンジルの添加量を、それぞれ１０部、１０部及び８０部に変更した以外は、共重合体４０の１０質量％水溶液と同様にして、共重合体４８の１０質量％水溶液を得た。共重合体４８は、重量平均分子量が５００００であった。
【０３２８】
（共重合体４９の１０質量％水溶液の調製）
１−メタクリロイルオキシエタン−１，１−ジホスホン酸、メタクリル酸２，３−ジヒドロキシプロピル及びアクリル酸ベンジルの添加量を、それぞれ１０部、１０部及び８０部に変更した以外は、共重合体４１の１０質量％水溶液と同様にして、共重合体４９の１０質量％水溶液を得た。共重合体４９は、重量平均分子量が６８０００であった。
【０３２９】
（共重合体５０の１０質量％水溶液の調製）
１−メタクリロイルオキシエタン−１，１−ジホスホン酸、メタクリル酸２，３−ジヒドロキシプロピル及びアクリル酸ベンジルの添加量を、それぞれ６０部、１０部及び３０部に変更した以外は、共重合体３８の１０質量％水溶液と同様にして、共重合体５０の１０質量％水溶液を得た。共重合体５０は、重量平均分子量が２１００であった。
【０３３０】
（共重合体５１の１０質量％水溶液の調製）
１−メタクリロイルオキシエタン−１，１−ジホスホン酸、メタクリル酸２，３−ジヒドロキシプロピル及びアクリル酸ベンジルの添加量を、それぞれ６０部、１０部及び３０部に変更した以外は、共重合体３９の１０質量％水溶液と同様にして、共重合体５１の１０質量％水溶液を得た。共重合体５１は、重量平均分子量が４０００であった。
【０３３１】
（共重合体５２の１０質量％水溶液の調製）
１−メタクリロイルオキシエタン−１，１−ジホスホン酸、メタクリル酸２，３−ジヒドロキシプロピル及びアクリル酸ベンジルの添加量を、それぞれ６０部、１０部及び３０部に変更した以外は、共重合体４０の１０質量％水溶液と同様にして、共重合体５２の１０質量％水溶液を得た。共重合体５２は、重量平均分子量が４８０００であった。
【０３３２】
（共重合体５３の１０質量％水溶液の調製）
１−メタクリロイルオキシエタン−１，１−ジホスホン酸、メタクリル酸２，３−ジヒドロキシプロピル及びアクリル酸ベンジルの添加量を、それぞれ６０部、１０部及び３０部に変更した以外は、共重合体４１の１０質量％水溶液と同様にして、共重合体５３の１０質量％水溶液を得た。共重合体５３は、重量平均分子量が７００００であった。
【０３３３】
（共重合体５４の１０質量％水溶液の調製）
１−メタクリロイルオキシエタン−１，１−ジホスホン酸、メタクリル酸２，３−ジヒドロキシプロピル及びアクリル酸ベンジルの添加量を、それぞれ８０部、１０部及び１０部に変更した以外は、共重合体３８の１０質量％水溶液と同様にして、共重合体５４の１０質量％水溶液を得た。共重合体５４は、重量平均分子量が２２００であった。
【０３３４】
（共重合体５５の１０質量％水溶液の調製）
１−メタクリロイルオキシエタン−１，１−ジホスホン酸、メタクリル酸２，３−ジヒドロキシプロピル及びアクリル酸ベンジルの添加量を、それぞれ８０部、１０部及び１０部に変更した以外は、共重合体３９の１０質量％水溶液と同様にして、共重合体５５の１０質量％水溶液を得た。共重合体５５は、重量平均分子量が４２００であった。
【０３３５】
（共重合体５６の１０質量％水溶液の調製）
１−メタクリロイルオキシエタン−１，１−ジホスホン酸、メタクリル酸２，３−ジヒドロキシプロピル及びアクリル酸ベンジルの添加量を、それぞれ８０部、１０部及び１０部に変更した以外は、共重合体４０の１０質量％水溶液と同様にして、共重合体５６の１０質量％水溶液を得た。共重合体５６は、重量平均分子量が４９０００であった。
【０３３６】
（共重合体５７の１０質量％水溶液の調製）
１−メタクリロイルオキシエタン−１，１−ジホスホン酸、メタクリル酸２，３−ジヒドロキシプロピル及びアクリル酸ベンジルの添加量を、それぞれ８０部、１０部及び１０部に変更した以外は、共重合体４１の１０質量％水溶液と同様にして、共重合体５７の１０質量％水溶液を得た。共重合体５７は、重量平均分子量が７００００であった。
【０３３７】
（共重合体５８の１０質量％水溶液の調製）
１−メタクリロイルオキシエタン−１，１−ジホスホン酸、メタクリル酸２，３−ジヒドロキシプロピル及びアクリル酸ベンジルの添加量を、それぞれ５部、５部及び９０部に変更した以外は、共重合体２８の１０質量％水溶液と同様にして、共重合体５８の１０質量％水溶液を得た。共重合体５８は、重量平均分子量が２８０００であった。
【０３３８】
（共重合体５９の１０質量％水溶液の調製）
１−メタクリロイルオキシエタン−１，１−ジホスホン酸、メタクリル酸２，３−ジヒドロキシプロピル及びアクリル酸ベンジルの添加量を、それぞれ６０部、３０部及び１０部に変更した以外は、共重合体２８の１０質量％水溶液と同様にして、共重合体５９の１０質量％水溶液を得た。共重合体５９は、重量平均分子量が３１０００であった。
【０３３９】
（共重合体６０の１０質量％水溶液の調製）
１−メタクリロイルオキシエタン−１，１−ジホスホン酸、メタクリル酸２，３−ジヒドロキシプロピル及びアクリル酸ベンジルの添加量を、それぞれ８０部、１５部及び５部に変更した以外は、共重合体２８の１０質量％水溶液と同様にして、共重合体６０の１０質量％水溶液を得た。共重合体６０は、重量平均分子量が２９０００であった。
【０３４０】
（共重合体６１の１０質量％水溶液の調製）
１−メタクリロイルオキシエタン−１，１−ジホスホン酸、メタクリル酸２，３−ジヒドロキシプロピル及びアクリル酸ベンジルの添加量を、それぞれ５部、９０部及び５部に変更した以外は、共重合体２８の１０質量％水溶液と同様にして、共重合体６１の１０質量％水溶液を得た。共重合体６１は、重量平均分子量が３２０００であった。
【０３４１】
表４に、共重合体２８〜６１の特性を示す。
【０３４２】
【表４】
2015120833.tif 000026
（顔料分散体３４の調製）
共重合体１の１０質量％水溶液の代わりに、共重合体２８の１０質量％水溶液を使用した以外は、顔料分散体２と同様にして、顔料分散体３４を得た。
【０３４３】
（顔料分散体３５の調製）
カーボンブラックＮＩＰＥＸ１５０（デグサ社製）の代わりに、ピグメントブルー１５：３のクロモファインブルー（大日精化社製）を使用した以外は、顔料分散体３４と同様にして、顔料分散体３５を得た。
【０３４４】
（顔料分散体３６の調製）
カーボンブラックＮＩＰＥＸ１５０（デグサ社製）の代わりに、ピグメントレッド１２２のトナーマゼンタＥ０２（クラリアント社製）を使用した以外は、顔料分散体３４と同様にして、顔料分散体３６を得た。
【０３４５】
（顔料分散体３７の調製）
カーボンブラックＮＩＰＥＸ１５０（デグサ社製）の代わりに、ピグメントイエローのファーストイエロー５３１（大日精化社製）を使用した以外は、顔料分散体３４と同様にして、顔料分散体３７を得た。
【０３４６】
（顔料分散体３８の調製）
共重合体１の１０質量％水溶液の代わりに、共重合体２９の１０質量％水溶液を使用した以外は、顔料分散体２と同様にして、顔料分散体３８を得た。
【０３４７】
（顔料分散体３９の調製）
共重合体１の１０質量％水溶液の代わりに、共重合体３０の１０質量％水溶液を使用した以外は、顔料分散体２と同様にして、顔料分散体３９を得た。
【０３４８】
（顔料分散体４０の調製）
共重合体１の１０質量％水溶液の代わりに、共重合体３１の１０質量％水溶液を使用した以外は、顔料分散体２と同様にして、顔料分散体４０を得た。
【０３４９】
（顔料分散体４１の調製）
共重合体１の１０質量％水溶液の代わりに、共重合体３２の１０質量％水溶液を使用した以外は、顔料分散体２と同様にして、顔料分散体４１を得た。
【０３５０】
（顔料分散体４２の調製）
共重合体１の１０質量％水溶液の代わりに、共重合体３３の１０質量％水溶液を使用した以外は、顔料分散体２と同様にして、顔料分散体４２を得た。
【０３５１】
（顔料分散体４３の調製）
共重合体１の１０質量％水溶液の代わりに、共重合体３４の１０質量％水溶液を使用した以外は、顔料分散体２と同様にして、顔料分散体４３を得た。
【０３５２】
（顔料分散体４４の調製）
共重合体１の１０質量％水溶液の代わりに、共重合体３５の１０質量％水溶液を使用した以外は、顔料分散体２と同様にして、顔料分散体４４を得た。
【０３５３】
（顔料分散体４５の調製）
共重合体１の１０質量％水溶液の代わりに、共重合体３６の１０質量％水溶液を使用した以外は、顔料分散体２と同様にして、顔料分散体４５を得た。
【０３５４】
（顔料分散体４６の調製）
共重合体１の１０質量％水溶液の代わりに、共重合体３７の１０質量％水溶液を使用した以外は、顔料分散体２と同様にして、顔料分散体４６を得た。
【０３５５】
（顔料分散体４７の調製）
共重合体１の１０質量％水溶液の代わりに、共重合体３８の１０質量％水溶液を使用した以外は、顔料分散体２と同様にして、顔料分散体４７を得た。
【０３５６】
（顔料分散体４８の調製）
共重合体１の１０質量％水溶液の代わりに、共重合体３９の１０質量％水溶液を使用した以外は、顔料分散体２と同様にして、顔料分散体４８を得た。
【０３５７】
（顔料分散体４９の調製）
共重合体１の１０質量％水溶液の代わりに、共重合体４０の１０質量％水溶液を使用した以外は、顔料分散体２と同様にして、顔料分散体４９を得た。
【０３５８】
（顔料分散体５０の調製）
共重合体１の１０質量％水溶液の代わりに、共重合体４１の１０質量％水溶液を使用した以外は、顔料分散体２と同様にして、顔料分散体５０を得た。
【０３５９】
（顔料分散体５１の調製）
共重合体１の１０質量％水溶液の代わりに、共重合体４２の１０質量％水溶液を使用した以外は、顔料分散体２と同様にして、顔料分散体５１を得た。
【０３６０】
（顔料分散体５２の調製）
共重合体１の１０質量％水溶液の代わりに、共重合体４３の１０質量％水溶液を使用した以外は、顔料分散体２と同様にして、顔料分散体５２を得た。
【０３６１】
（顔料分散体５３の調製）
共重合体１の１０質量％水溶液の代わりに、共重合体４４の１０質量％水溶液を使用した以外は、顔料分散体２と同様にして、顔料分散体５３を得た。
【０３６２】
（顔料分散体５４の調製）
共重合体１の１０質量％水溶液の代わりに、共重合体４５の１０質量％水溶液を使用した以外は、顔料分散体２と同様にして、顔料分散体５４を得た。
【０３６３】
（顔料分散体５５の調製）
共重合体１の１０質量％水溶液の代わりに、共重合体４６の１０質量％水溶液を使用した以外は、顔料分散体２と同様にして、顔料分散体５５を得た。
【０３６４】
（顔料分散体５６の調製）
共重合体１の１０質量％水溶液の代わりに、共重合体４７の１０質量％水溶液を使用した以外は、顔料分散体２と同様にして、顔料分散体５６を得た。
【０３６５】
（顔料分散体５７の調製）
共重合体１の１０質量％水溶液の代わりに、共重合体４８の１０質量％水溶液を使用した以外は、顔料分散体２と同様にして、顔料分散体５７を得た。
【０３６６】
（顔料分散体５８の調製）
共重合体１の１０質量％水溶液の代わりに、共重合体４９の１０質量％水溶液を使用した以外は、顔料分散体２と同様にして、顔料分散体５８を得た。
【０３６７】
（顔料分散体５９の調製）
共重合体１の１０質量％水溶液の代わりに、共重合体５０の１０質量％水溶液を使用した以外は、顔料分散体２と同様にして、顔料分散体５９を得た。
【０３６８】
（顔料分散体６０の調製）
共重合体１の１０質量％水溶液の代わりに、共重合体５１の１０質量％水溶液を使用した以外は、顔料分散体２と同様にして、顔料分散体６０を得た。
【０３６９】
（顔料分散体６１の調製）
共重合体１の１０質量％水溶液の代わりに、共重合体５２の１０質量％水溶液を使用した以外は、顔料分散体２と同様にして、顔料分散体６１を得た。
【０３７０】
（顔料分散体６２の調製）
共重合体１の１０質量％水溶液の代わりに、共重合体５３の１０質量％水溶液を使用した以外は、顔料分散体２と同様にして、顔料分散体６２を得た。
【０３７１】
（顔料分散体６３の調製）
共重合体１の１０質量％水溶液の代わりに、共重合体５４の１０質量％水溶液を使用した以外は、顔料分散体２と同様にして、顔料分散体６３を得た。
【０３７２】
（顔料分散体６４の調製）
共重合体１の１０質量％水溶液の代わりに、共重合体５５の１０質量％水溶液を使用した以外は、顔料分散体２と同様にして、顔料分散体６４を得た。
【０３７３】
（顔料分散体６５の調製）
共重合体１の１０質量％水溶液の代わりに、共重合体５６の１０質量％水溶液を使用した以外は、顔料分散体２と同様にして、顔料分散体６５を得た。
【０３７４】
（顔料分散体６６の調製）
共重合体１の１０質量％水溶液の代わりに、共重合体５７の１０質量％水溶液を使用した以外は、顔料分散体２と同様にして、顔料分散体６６を得た。
【０３７５】
（顔料分散体６７の調製）
共重合体１の１０質量％水溶液の代わりに、共重合体５８の１０質量％水溶液を使用した以外は、顔料分散体２と同様にして、顔料分散体６７を得た。
【０３７６】
（顔料分散体６８の調製）
共重合体１の１０質量％水溶液の代わりに、共重合体５９の１０質量％水溶液を使用した以外は、顔料分散体２と同様にして、顔料分散体６８を得た。
【０３７７】
（顔料分散体６９の調製）
共重合体１の１０質量％水溶液の代わりに、共重合体６０の１０質量％水溶液を使用した以外は、顔料分散体２と同様にして、顔料分散体６９を得た。
【０３７８】
（顔料分散体７０の調製）
共重合体１の１０質量％水溶液の代わりに、共重合体６１の１０質量％水溶液を使用した以外は、顔料分散体２と同様にして、顔料分散体７０を得た。
【０３７９】
次に、顔料分散体３４〜７０の保存安定性を評価した。
【０３８０】
表５に、顔料分散体３４〜７０の保存安定性の評価結果を示す。
【０３８１】
【表５】
2015120833.tif 000027
（実施例３６）
共重合体１の１０質量％水溶液の代わりに、共重合体２８の１０質量％水溶液を使用した以外は、実施例１と同様にして、インクジェットインクを得た。
【０３８２】
（実施例３７）
共重合体１の１０質量％水溶液の代わりに、共重合体２９の１０質量％水溶液を使用した以外は、実施例１と同様にして、インクジェットインクを得た。
【０３８３】
（実施例３８）
共重合体１の１０質量％水溶液の代わりに、共重合体３０の１０質量％水溶液を使用した以外は、実施例１と同様にして、インクジェットインクを得た。
【０３８４】
（実施例３９）
共重合体１の１０質量％水溶液の代わりに、共重合体３１の１０質量％水溶液を使用した以外は、実施例１と同様にして、インクジェットインクを得た。
【０３８５】
（実施例４０）
共重合体１の１０質量％水溶液の代わりに、共重合体３２の１０質量％水溶液を使用した以外は、実施例１と同様にして、インクジェットインクを得た。
【０３８６】
（実施例４１）
共重合体１の１０質量％水溶液の代わりに、共重合体３３の１０質量％水溶液を使用した以外は、実施例１と同様にして、インクジェットインクを得た。
【０３８７】
（実施例４２）
共重合体１の１０質量％水溶液の代わりに、共重合体３４の１０質量％水溶液を使用した以外は、実施例１と同様にして、インクジェットインクを得た。
【０３８８】
（実施例４３）
共重合体１の１０質量％水溶液の代わりに、共重合体３５の１０質量％水溶液を使用した以外は、実施例１と同様にして、インクジェットインクを得た。
【０３８９】
（実施例４４）
顔料分散体２の代わりに、顔料分散体３４を使用した以外は、実施例６と同様にして、インクジェットインクを得た。
【０３９０】
（実施例４５）
顔料分散体２の代わりに、顔料分散体３５を使用した以外は、実施例６と同様にして、インクジェットインクを得た。
【０３９１】
（実施例４６）
顔料分散体２の代わりに、顔料分散体３６を使用した以外は、実施例６と同様にして、インクジェットインクを得た。
【０３９２】
（実施例４７）
顔料分散体２の代わりに、顔料分散体３７を使用した以外は、実施例６と同様にして、インクジェットインクを得た。
【０３９３】
（実施例４８）
顔料分散体２の代わりに、顔料分散体３８を使用した以外は、実施例６と同様にして、インクジェットインクを得た。
【０３９４】
（実施例４９）
顔料分散体２の代わりに、顔料分散体３９を使用した以外は、実施例６と同様にして、インクジェットインクを得た。
【０３９５】
（実施例５０）
顔料分散体２の代わりに、顔料分散体４０を使用した以外は、実施例６と同様にして、インクジェットインクを得た。
【０３９６】
（実施例５１）
顔料分散体２の代わりに、顔料分散体４１を使用した以外は、実施例６と同様にして、インクジェットインクを得た。
【０３９７】
（実施例５２）
顔料分散体２の代わりに、顔料分散体４２を使用した以外は、実施例６と同様にして、インクジェットインクを得た。
【０３９８】
（実施例５３）
顔料分散体２の代わりに、顔料分散体４３を使用した以外は、実施例６と同様にして、インクジェットインクを得た。
【０３９９】
（実施例５４）
顔料分散体２の代わりに、顔料分散体４４を使用した以外は、実施例６と同様にして、インクジェットインクを得た。
【０４００】
（実施例５５）
顔料分散体２の代わりに、顔料分散体４５を使用した以外は、実施例６と同様にして、インクジェットインクを得た。
【０４０１】
（実施例５６）
顔料分散体２の代わりに、顔料分散体４６を使用した以外は、実施例６と同様にして、インクジェットインクを得た。
【０４０２】
（実施例５７）
顔料分散体２の代わりに、顔料分散体４７を使用した以外は、実施例６と同様にして、インクジェットインクを得た。
【０４０３】
（実施例５８）
顔料分散体２の代わりに、顔料分散体４８を使用した以外は、実施例６と同様にして、インクジェットインクを得た。
【０４０４】
（実施例５９）
顔料分散体２の代わりに、顔料分散体４９を使用した以外は、実施例６と同様にして、インクジェットインクを得た。
【０４０５】
（実施例６０）
顔料分散体２の代わりに、顔料分散体５０を使用した以外は、実施例６と同様にして、インクジェットインクを得た。
【０４０６】
（実施例６１）
顔料分散体２の代わりに、顔料分散体５１を使用した以外は、実施例６と同様にして、インクジェットインクを得た。
【０４０７】
（実施例６２）
顔料分散体２の代わりに、顔料分散体５２を使用した以外は、実施例６と同様にして、インクジェットインクを得た。
【０４０８】
（実施例６３）
顔料分散体２の代わりに、顔料分散体５３を使用した以外は、実施例６と同様にして、インクジェットインクを得た。
【０４０９】
（実施例６４）
顔料分散体２の代わりに、顔料分散体５４を使用した以外は、実施例６と同様にして、インクジェットインクを得た。
【０４１０】
（実施例６５）
顔料分散体２の代わりに、顔料分散体５５を使用した以外は、実施例６と同様にして、インクジェットインクを得た。
【０４１１】
（実施例６６）
顔料分散体２の代わりに、顔料分散体５６を使用した以外は、実施例６と同様にして、インクジェットインクを得た。
【０４１２】
（実施例６７）
顔料分散体２の代わりに、顔料分散体５７を使用した以外は、実施例６と同様にして、インクジェットインクを得た。
【０４１３】
（実施例６８）
顔料分散体２の代わりに、顔料分散体５８を使用した以外は、実施例６と同様にして、インクジェットインクを得た。
【０４１４】
（実施例６９）
顔料分散体２の代わりに、顔料分散体５９を使用した以外は、実施例６と同様にして、インクジェットインクを得た。
【０４１５】
（実施例７０）
顔料分散体２の代わりに、顔料分散体６０を使用した以外は、実施例６と同様にして、インクジェットインクを得た。
【０４１６】
（実施例７１）
顔料分散体２の代わりに、顔料分散体６１を使用した以外は、実施例６と同様にして、インクジェットインクを得た。
【０４１７】
（実施例７２）
顔料分散体２の代わりに、顔料分散体６２を使用した以外は、実施例６と同様にして、インクジェットインクを得た。
【０４１８】
（実施例７３）
顔料分散体２の代わりに、顔料分散体６３を使用した以外は、実施例６と同様にして、インクジェットインクを得た。
【０４１９】
（実施例７４）
顔料分散体２の代わりに、顔料分散体６４を使用した以外は、実施例６と同様にして、インクジェットインクを得た。
【０４２０】
（実施例７５）
顔料分散体２の代わりに、顔料分散体６５を使用した以外は、実施例６と同様にして、インクジェットインクを得た。
【０４２１】
（実施例７６）
顔料分散体２の代わりに、顔料分散体６６を使用した以外は、実施例６と同様にして、インクジェットインクを得た。
【０４２２】
（実施例７７）
顔料分散体２の代わりに、顔料分散体６７を使用した以外は、実施例６と同様にして、インクジェットインクを得た。
【０４２３】
（実施例７８）
顔料分散体２の代わりに、顔料分散体６８を使用した以外は、実施例６と同様にして、インクジェットインクを得た。
【０４２４】
（実施例７９）
顔料分散体２の代わりに、顔料分散体６９を使用した以外は、実施例６と同様にして、インクジェットインクを得た。
【０４２５】
（実施例８０）
顔料分散体２の代わりに、顔料分散体７０を使用した以外は、実施例６と同様にして、インクジェットインクを得た。
【０４２６】
次に、実施例３６〜８０、比較例１、２のインクジェットインクの画像濃度及び保存安定性を評価した。
【０４２７】
表６に、実施例３６〜８０、比較例１、２のインクジェットインクの画像濃度及び保存安定性の評価結果を示す。
【０４２８】
【表６】
2015120833.tif 000028
表６から、実施例３６〜８０のインクジェットインクは、普通紙における画像濃度及び保存安定性に優れることがわかる。
【０４２９】
これに対して、比較例１のインクジェットインクは、一般式（１）〜（３）で表される構成単位を有する共重合体を含まず、単独重合体１を含むため、保存安定性が低下する。
【０４３０】
比較例２のインクジェットインクは、一般式（１）〜（３）で表される構成単位を有する共重合体を含まず、化合物１を含むため、普通紙における画像濃度及び保存安定性が低下する。
【符号の説明】
【０４３１】
１０１    装置本体
１３４    インクジェットヘッド
１４２    用紙
２００    インクカートリッジ
【先行技術文献】
【特許文献】
【０４３２】
【特許文献１】特表２００９−５１３８０２号公報
【図１】
2015120833.tif 000035
【図２】
2015120833.tif 000036
【図３】
2015120833.tif 000037
【図４】
2015120833.tif 000038